(57)【特許請求の範囲】
【請求項１】
式（Ｉ）
【化１】
0006591566.tif 000032
（式中、Ｒ１およびＲ１’は、メチルまたはエチルであり；Ｒ２、Ｒ３、Ｒ４、Ｒ５およびＲ６の１つまたは２つは、−Ｌ１−ＳＯ３Ｈ、
【化２】
0006591566.tif 000033
からなる群から選択される親水基であり、一方、Ｒ２、Ｒ３、Ｒ４、Ｒ５およびＲ６の他のものは、互いに独立して、水素、メチルまたはメトキシであり、ここで、
Ｌ１は、直接結合またはメチレンジラジカル（−ＣＨ２−）であり、
Ｌ２は、エチレンジラジカル（−Ｃ２Ｈ４−）またはプロピレンジラジカル（−Ｃ３Ｈ６−）であり、
Ｌ３は、水素であり、
Ｒ１０は、メチルまたはエチルである）のアシルゲルマニウム光開始剤。
【請求項２】
Ｒ２、Ｒ３、Ｒ４、Ｒ５およびＲ６の１つのみが、
【化３】
0006591566.tif 000034
および−Ｌ１−ＳＯ３Ｈからなる群から選択される親水基であり、一方、Ｒ２、Ｒ３、Ｒ４、Ｒ５およびＲ６の他のものは、互いに独立して、水素、メチルまたはメトキシである、請求項１に記載のアシルゲルマニウム光開始剤。
【請求項３】
Ｒ２、Ｒ３、Ｒ４、Ｒ５およびＲ６の２つは、
【化４】
0006591566.tif 000035
および−Ｌ１−ＳＯ３Ｈからなる群から選択される親水基であり、一方、Ｒ２、Ｒ３、Ｒ４、Ｒ５およびＲ６の他のものは、互いに独立して、水素、メチルまたはメトキシである、請求項１に記載のアシルゲルマニウム光開始剤。
【請求項４】
前記親水基は、
【化５】
0006591566.tif 000036
である、請求項１〜３のいずれか一項に記載のアシルゲルマニウム光開始剤。
【請求項５】
前記親水基は、
【化６】
0006591566.tif 000037
である、請求項１〜３のいずれか一項に記載のアシルゲルマニウム光開始剤。
【請求項６】
前記親水基は、
【化７】
0006591566.tif 000038
である、請求項１〜３のいずれか一項に記載のアシルゲルマニウム光開始剤。
【請求項７】
前記親水基は、−Ｌ１−ＳＯ３Ｈである、請求項１〜３のいずれか一項に記載のアシルゲルマニウム光開始剤。
【請求項８】
式（Ｉ−２４）〜（Ｉ−６３）：
【化８】
0006591566.tif 000039
【化９】
0006591566.tif 000040
【化１０】
0006591566.tif 000041
からなる群から選択される式を有する、請求項１〜３のいずれか一項に記載のアシルゲルマニウム光開始剤。
【請求項９】
ＵＶ吸収シリコーンハイドロゲルコンタクトレンズを製造する方法であって、
（１）水性レンズ配合物を得るステップであって、前記水性レンズ配合物は、
（ａ）０．１重量％〜２．０重量％の、請求項１〜８のいずれか一項に記載の少なくとも１種のアシルゲルマニウム光開始剤と、
（ｂ）少なくとも１種のＵＶ吸収ビニルモノマーもしくは、ＵＶ吸収部分を共有結合して含む水溶性ＵＶ吸収プレポリマー、またはそれらの組合せと、含んでなる、ステップと、
（２）ソフトコンタクトレンズを作成するための型に前記水性レンズ配合物を導入するステップであって、前記型は、コンタクトレンズの前面を画定する第１の成形面を有する第１の型半部分と、前記コンタクトレンズの後面を画定する第２の成形面を有する第２の型半部分とを有し、前記第１および第２の型半部分は、前記第１の成形面と前記第２の成形面との間に空洞が形成されるように互いを受け入れるように構成される、ステップと、
（３）レンズ形成材料を架橋して前記ＵＶ吸収コンタクトレンズを形成するために、３９０ｎｍ〜５００ｎｍの領域の光を含む光源を使用することにより、前記型中で前記水性レンズ配合物に光を照射するステップであって、前記形成されたＵＶ吸収シリコーンハイドロゲルコンタクトレンズは、前記第１の成形面によって画定された前面および前記第２の成形面によって画定された反対側の後面を含んでなり、かつ２８０〜３１５ナノメートルにおいて１０％以下のＵＶＢ透過率と、３１５〜３８０ナノメートルにおいて３０％以下のＵＶＡ透過率と、任意選択的に３８０ｎｍ〜４４０ｎｍにおいて６０％以下のバイオレット透過率と、を有することによって特徴付けられる、ステップとを含んでなる方法。
【請求項１０】
前記型は再利用可能な型であり、前記照射するステップは、化学線の空間的限定下で実行され、前記形成されたＵＶ吸収シリコーンハイドロゲルコンタクトレンズは、前記化学線の空間的限定によって画定されたレンズエッジを含んでなる、請求項９に記載の方法。
【請求項１１】
前記水性レンズ配合物は、水溶性の化学線架橋可能なプレポリマーを含んでなる、請求項９または１０に記載の方法。
【請求項１２】
水溶性の化学線架橋可能なプレポリマーは、水溶性の化学線架橋可能なポリ（ビニルアルコール）プレポリマー；水溶性のビニル基末端ポリウレタンプレポリマー；水溶性の化学線架橋可能なポリ尿素プレポリマー；水溶性の化学線架橋可能なポリアクリルアミド；ビニルラクタム、ＭＭＡおよびコモノマーの水溶性の化学線架橋可能な統計的コポリマー；ビニルラクタム、ビニルアセテートおよびビニルアルコールの水溶性の化学線架橋可能なコポリマー；化学線架橋可能な側鎖を有する水溶性のポリエーテル−ポリエステルコポリマー；水溶性分枝状ポリアルキレングリコール−ウレタンプレポリマー；水溶性ポリアルキレングリコール−テトラ（メタ）アクリレートプレポリマー；水溶性の化学線架橋可能なポリアリルアミングルコノラクトンプレポリマーまたはそれらの混合物である、請求項１１に記載の方法。
【請求項１３】
前記水性レンズ配合物は、１５重量％〜５０重量％の前記水溶性の化学線架橋可能なプレポリマーを含んでなる、請求項１１または１２に記載の方法。
【請求項１４】
前記少なくとも１種のＵＶ吸収ビニルモノマーは、２−（２−ヒドロキシ−５−ビニルフェニル）−２Ｈ−ベンゾトリアゾール；２−（２−ヒドロキシ−５−アクリルオキシフェニル）−２Ｈ−ベンゾトリアゾール；２−（２−ヒドロキシ−３−メタクリルアミドメチル−５−ｔｅｒｔ−オクチルフェニル）ベンゾトリアゾール；２−（２’−ヒドロキシ−５’−メタクリルアミドフェニル）−５−クロロベンゾトリアゾール；２−（２’−ヒドロキシ−５’−メタクリルアミドフェニル）−５−メトキシベンゾトリアゾール；２−（２’−ヒドロキシ−５’−メタクリルオキシプロピル−３’−ｔ−ブチル−フェニル）−５−クロロベンゾトリアゾール；２−（２’−ヒドロキシ−５’−メタクリルオキシプロピルフェニル）ベンゾトリアゾール；２−ヒドロキシ−５−メトキシ−３−（５−（トリフルオロメチル）−２Ｈ−ベンゾ［ｄ］［１，２，３］トリアゾール−２−イル）ベンジルメタクリレート（ＷＬ−１）；２−ヒドロキシ−５−メトキシ−３−（５−メトキシ−２Ｈ−ベンゾ［ｄ］［１，２，３］トリアゾール−２−イル）ベンジルメタクリレート（ＷＬ−５）；３−（５−フルオロ−２Ｈ−ベンゾ［ｄ］［１，２，３］トリアゾール−２−イル）−２−ヒドロキシ−５−メトキシベンジルメタクリレート（ＷＬ−２）；３−（２Ｈ−ベンゾ［ｄ］［１，２，３］トリアゾール−２−イル）−２−ヒドロキシ−５−メトキシベンジルメタクリレート（ＷＬ−３）；３−（５−クロロ−２Ｈ−ベンゾ［ｄ］［１，２，３］トリアゾール−２−イル）−２−ヒドロキシ−５−メトキシベンジルメタクリレート（ＷＬ−４）；２−ヒドロキシ−５−メトキシ−３−（５−メチル−２Ｈ−ベンゾ［ｄ］［１，２，３］トリアゾール−２−イル）ベンジルメタクリレート（ＷＬ−６）；２−ヒドロキシ−５−メチル−３−（５−（トリフルオロメチル）−２Ｈ−ベンゾ［ｄ］［１，２，３］トリアゾール−２−イル）ベンジルメタクリレート（ＷＬ−７）；４−アリル−２−（５−クロロ−２Ｈ−ベンゾ［ｄ］［１，２，３］トリアゾール−２−イル）−６−メトキシフェノール（ＷＬ−８）；２−｛２’−ヒドロキシ−３’−ｔｅｒｔ−５’［３’’−（４’’−ビニルベンジルオキシ）プロポキシ］フェニル｝−５−メトキシ−２Ｈ−ベンゾトリアゾール；フェノール、２−（５−クロロ−２Ｈ−ベンゾトリアゾール−２−イル）−６−（１，１−ジメチルエチル）−４−エテニル−（ＵＶＡＭ）；２−（２’−ヒドロキシ−５’−メタクリルオキシエチルフェニル）ベンゾトリアゾール（２−プロペン酸、２−メチル−、２−［３−（２Ｈ−ベンゾトリアゾール−２−イル）−４−ヒドロキシフェニル］エチルエステル、Ｎｏｒｂｌｏｃ）；２−｛２’−ヒドロキシ−３’−ｔｅｒｔ−ブチル−５’−［３’−メタクリロイルオキシプロポキシ］フェニル｝−５−メトキシ−２Ｈ−ベンゾトリアゾール（ＵＶ１３）；２−［２’−ヒドロキシ−３’−ｔｅｒｔ−ブチル−５’−（３’−アクリロイルオキシプロポキシ）フェニル］−５−トリフルオロメチル−２Ｈ−ベンゾトリアゾール（ＣＦ３−ＵＶ１３）；２−（２’−ヒドロキシ−５−メタクリルアミドフェニル）−５−メトキシベンゾトリアゾール（ＵＶ６）；２−（３−アリル−２−ヒドロキシ−５−メチルフェニル）−２Ｈ−ベンゾトリアゾール（ＵＶ９）；２−（２−ヒドロキシ−３−メタリル−５−メチルフェニル）−２Ｈ−ベンゾトリアゾール（ＵＶ１２）；２−３’−ｔ−ブチル−２’−ヒドロキシ−５’−（３’’−ジメチルビニルシリルプロポキシ）−２’−ヒドロキシ−フェニル）−５−メトキシベンゾトリアゾール（ＵＶ１５）；２−（２’−ヒドロキシ−５’−メタクリロイルプロピル−３’−ｔｅｒｔ−ブチル−フェニル）−５−メトキシ−２Ｈ−ベンゾトリアゾール（ＵＶ１６）；２−（２’−ヒドロキシ−５’−アクリロイルプロピル−３’−ｔｅｒｔ−ブチル−フェニル）−５−メトキシ−２Ｈ−ベンゾトリアゾール（ＵＶ１６Ａ）；２−［２’−ヒドロキシ−３’−ｔｅｒｔ−ブチル−５’−（３’−メタクリロイルオキシプロポキシ）フェニル］−５−トリフルオロメチル−２Ｈ−ベンゾトリアゾール（ＣＦ３−ＵＶ２３）；２−［２’−ヒドロキシ−３’−ｔｅｒｔ−ブチル−５’−（３’−メタクリロイルオキシプロポキシ）フェニル］−５−クロロ−２Ｈ−ベンゾトリアゾール（ＵＶ２８）；２−［２’−ヒドロキシ−３’−ｔｅｒｔ−ブチル−５’−（３’−アクリロイルオキシプロポキシ）フェニル］−５−クロロ−２Ｈ−ベンゾトリアゾール；２−メチルアクリル酸３−［３−ｔｅｒｔ−ブチル−５−（５−クロロベンゾトリアゾール−２−イル）−４−ヒドロキシフェニル］−プロピルエステル（１６−１００、ＣＡＳ＃９６４７８−１５−８）；２−（３−（ｔｅｒｔ−ブチル）−４−ヒドロキシ−５−（５−メトキシ−２Ｈ−ベンゾ［ｄ］［１，２，３］トリアゾール−２−イル）フェノキシ）エチルメタクリレート（１６−１０２）；フェノール、２−（５−クロロ−２Ｈ−ベンゾトリアゾール−２−イル）−６−メトキシ−４−（２−プロペン−１−イル）（ＣＡＳ＃１２６０１４１−２０−５）；２−［２−ヒドロキシ−５−［３−（メタクリロイルオキシ）プロピル］−３−ｔｅｒｔ−ブチルフェニル］−５−クロロ−２Ｈ−ベンゾトリアゾール；フェノール、２−（５−エテニル−２Ｈ−ベンゾトリアゾール−２−イル）−４−メチル−、ホモポリマー（９ＣＩ）（ＣＡＳ＃８３０６３−８７−０）およびそれらの組合せからなる群から選択される、請求項９〜１３のいずれか一項に記載の方法。
【請求項１５】
前記光源は、４００ｎｍ〜４８０ｎｍのピーク波長を有する光放出デバイスである、請求項９〜１４のいずれか一項に記載の方法。
【発明の詳細な説明】
【技術分野】
【０００１】
本発明は、紫外線（「ＵＶ」）放射および任意選択的に（しかし、好ましくは）３８０ｎｍ〜４４０ｎｍの波長を有するバイオレット放射（ｖｉｏｌｅｔ  ｒａｄｉａｔｉｏｎ）を遮断し、それにより、ＵＶ放射および潜在的に高エネルギーバイオレット光（ＨＥＶＬ）によって引き起こされる損傷からある程度まで目を保護することが可能なコンタクトレンズを製造するための可視光光開始剤およびその使用に関する。
【背景技術】
【０００２】
ほとんどの商業的に利用可能な非シリコーンハイドロゲルコンタクトレンズは、使い捨てのプラスチック型の使用およびビニルモノマーと架橋剤との混合物を伴う、従来の流込成形技術に従って製造される。従来の流込成形技術には、いくつかの不都合がある。例えば、従来の流込成形製造プロセスは、多くの場合、有機溶剤を使用することにより、未重合のモノマーがレンズから除去されなければならないレンズ抽出を含む。有機溶媒の使用は費用が高いことがあり得、かつ環境上好ましくない。加えて、プラスチック型の射出成形中、製造プロセスにおける変動（温度、圧力、材料特性）の結果として、型の寸法の変動が生じる可能性があるため、およびまた得られる型が射出成形後に不均等に縮小し得るため、使い捨てのプラスチック型には本質的に不可避の寸法変動がある。型のこれらの寸法変化は、製造されるコンタクトレンズのパラメーター（ピーク屈折率、直径、基本曲線、中央厚など）の変動と、複雑なレンズデザインを複写することにおける低い忠実度とをもたらし得る。
【０００３】
従来の流込成形技術において直面する上記の不都合は、米国特許第５，５０８，３１７号明細書、同第５，５８３，１６３号明細書、同第５，７８９，４６４号明細書、同第５，８４９，８１０号明細書、同第６，８００，２２５号明細書および同第８，０８８，３１３号明細書に記載されるように、（１）実質的にモノマーを含まず、かつ実質的に精製された、エチレン系不飽和基を有する水溶性プレポリマーを含んでなるレンズ形成組成物、（２）高い精度で製造された再利用可能な型、および（３）化学線（例えば、ＵＶ）の空間的限定下での硬化を伴う、いわゆるＬｉｇｈｔｓｔｒｅａｍ  Ｔｅｃｈｎｏｌｏｇｙ（商標）（ＣＩＢＡ  Ｖｉｓｉｏｎ）を使用することによって克服することができる。Ｌｉｇｈｔｓｔｒｅａｍ  Ｔｅｃｈｎｏｌｏｇｙ（商標）によって製造されたレンズは、再利用可能な高精度の型の使用のため、最初のレンズデザインに対する高い一貫性および高い忠実度を有することが可能である。加えて、短い硬化時間、高い製造収率およびレンズ抽出がないため、比較的より低い費用で、かつレンズ配合物を調製するための溶媒として水を使用することから環境上好ましい方法で高品質を有するコンタクトレンズを製造することができる。
【０００４】
しかしながら、Ｌｉｇｈｔｓｔｒｅａｍ  Ｔｅｃｈｎｏｌｏｇｙ（商標）は、主に３８０〜４６０ｎｍの波長を有する可視光を使用して、水性レンズ配合物の硬化（重合）を効率的に開始することができる水溶性光開始剤がないため、ＵＶ吸収コンタクトレンズを作成するために適用されていない。周知の効率的な可視光光開始剤の例には、（参照によって全体として本明細書に組み込まれる）米国特許第７，６０５，１９０号明細書に記載の２，４，６−トリメチルベンゾイルジフェニルホスフィンオキシド（ＴＰＯ）、２，４，６−トリメチルベンゾイルエトキシ−フェニルホスフィンオキシド（ＴＰＯ−Ｌ）およびビス（２，４，６−トリメチルベンゾイル）フェニルホスフィンオキシド（ＢＡＰＯ）、アシルゲルマニウム化合物が含まれる。しかしながら、それらの入手可能な光開始剤は、水中で不溶性であり、かつＬｉｇｈｔｓｔｒｅａｍ  Ｔｅｃｈｎｏｌｏｇｙ（商標）による水性レンズ配合物からのコンタクトレンズの製造に使用することができない。より親水性のホスフィンオキシド光開始剤を調製するために、いくつかの試みが行われた（Ｍａｊｉｍａ，Ｔｅｔｓｕｒｏ；Ｓｃｈｎａｂｅｌ，Ｗ．；Ｗｅｂｅｒ，Ｗ．Ｍａｋｒｏｍｏｌｅｋｕｌａｒｅ  Ｃｈｅｍｉｅ  １９９１，１９２（１０），２３０７−１５；Ｄｅ  Ｇｒｏｏｔ，Ｊ．Ｈ．；ｅｔ．ａｌ．Ｂｉｏｍａｃｒｏｍｏｌｅｃｕｌｅｓ  ２００１，２，１２７１）。それらの研究で報告されたホスフィンオキシド光開始剤は、限られた水溶性を有するか、または重合の開始においてより低下した効率を有する（すなわち、硬化時間を延長する）。
【発明の概要】
【発明が解決しようとする課題】
【０００５】
したがって、３９０〜５００ｎｍの波長において水性レンズ配合物を硬化することにおいて活性かつ効率的であり、Ｌｉｇｈｔｓｔｒｅａｍ  Ｔｅｃｈｎｏｌｏｇｙ（商標）によって水性レンズ配合物からＵＶ吸収コンタクトレンズを作成するための新規水溶性光開始剤が依然として要求されている。
【課題を解決するための手段】
【０００６】
一態様において、本発明は、式（Ｉ）
【化１】
0006591566.tif 000002
（式中、Ｒ１およびＲ１’は、Ｃ１〜Ｃ６アルキルであり；Ｒ２、Ｒ３、Ｒ４、Ｒ５およびＲ６の１つまたは２つは、−ＣＨ２（ＯＣＨ２ＣＨ２）ｎ１−ＯＣＨ３、−ＣＨ２（ＯＣＨ２ＣＨ２）ｎ１−ＯＨ、
【化２】
0006591566.tif 000003
からなる群から選択される親水基であり、一方、Ｒ２、Ｒ３、Ｒ４、Ｒ５およびＲ６の他のものは、互いに独立して、水素、メチルまたはメトキシであり、ここで、ｎ１は、２〜２０（好ましくは３〜１５、より好ましくは４〜１０）の整数であり、Ｌ１は、直接結合またはメチレンジラジカル（−ＣＨ２−）であり、Ｌ２は、エチレンジラジカル（−Ｃ２Ｈ４−）またはプロピレンジラジカル（−Ｃ３Ｈ６−）であり、Ｌ３は、水素またはＣ１〜Ｃ４アルキルであり、Ｒ１０は、メチルまたはエチルである）のアシルゲルマニウム光開始剤を提供する。
【０００７】
別の態様において、本発明は、ＵＶ吸収コンタクトレンズを製造する方法であって、（１）水性レンズ配合物を導入するステップであって、水性レンズ配合物は、（ａ）１種以上の水溶性レンズ形成材料と、（ｂ）少なくとも１種のＵＶ吸収ビニルモノマーと、（ｃ）少なくとも１種の上記式（Ｉ）のアシルゲルマニウム光開始剤とを含んでなる、ステップと、（２）ソフトコンタクトレンズを作成するための型に水性レンズ配合物を導入するステップであって、型は、コンタクトレンズの前面を画定する第１の成形面を有する第１の型半部分と、コンタクトレンズの後面を画定する第２の成形面を有する第２の型半部分とを有し、前記第１および第２の型半部分は、前記第１の成形面と前記第２の成形面との間に空洞が形成されるように互いを受け入れるように構成される、ステップと、（３）レンズ形成材料を架橋してＵＶ吸収コンタクトレンズを形成するために、３９０ｎｍ〜５００ｎｍの領域の光を含む光源を使用することにより、型中で水性レンズ配合物を照射するステップであって、形成されたＵＶ吸収シリコーンハイドロゲルコンタクトレンズは、第１の成形面によって画定された前面および第２の成形面によって画定された反対側の後面を含んでなり、かつ２８０〜３１５ナノメートルにおいて約１０％以下のＵＶＢ透過率と、３１５〜３８０ナノメートルにおいて約３０％以下のＵＶＡ透過率と、任意選択的に（しかし、好ましくは）３８０ｎｍ〜４４０ｎｍにおいて約６０％以下のバイオレット透過率とを有することによって特徴付けられる、ステップとを含んでなる方法を提供する。
【０００８】
本発明は、さらなる態様において、本発明の方法に従って得られるコンタクトレンズを提供する。
【発明を実施するための形態】
【０００９】
他に定義されない限り、本明細書で使用される全ての技術的および科学的用語は、本発明が属する技術分野における当業者によって一般に理解されるものと同一の意味を有する。一般に、本明細書で使用される命名法および研究室手順は、当該技術分野において周知であり、かつ一般に使用されている。従来の方法は、当該技術分野および種々の一般的な参照において提供されるものなど、これらの手順のために使用される。用語が単数形で提供される場合、本発明者は、その用語の複数形も規定する。本明細書で使用される命名法および以下に記載の研究室手順は、当該技術分野において周知であり、かつ一般に使用されている。
【００１０】
本明細書で使用される場合、「約」は、「約」として言及された数が記載された数±記載された数の１〜１０％を含んでなることを意味する。
【００１１】
「任意選択的な」または「任意選択的に」は、その後に記載された現象または状況が生じることが可能であるまたは可能でないこと、ならびにその記載が現象または状況が生じる例および生じない例を含むことを意味する。
【００１２】
「眼科レンズ」は、コンタクトレンズおよび／または眼内レンズを意味する。「コンタクトレンズ」は、着用者の目の上または中に配置することが可能な構造を意味する。コンタクトレンズは、利用者の視力を修正、改善または変更することが可能であるが、それが事実である必要はない。「シリコーンハイドロゲルコンタクトレンズ」は、シリコーンハイドロゲル材料を含んでなるコンタクトレンズを意味する。
【００１３】
本出願で使用される場合、「ハイドロゲル」または「ハイドロゲル材料」という用語は、水中で不溶性であるが、それが完全に水和している場合、その三次元ポリマーネットワーク（すなわち、ポリマーマトリックス）中で少なくとも１０重量％の水を保持することが可能な架橋ポリマー材料を意味する。
【００１４】
「ビニルモノマー」は、１種の唯一のエチレン系不飽和基を有する化合物を意味する。
【００１５】
「可溶性」という用語は、溶媒中の化合物または材料を参照する場合、化合物または材料が室温（すなわち、約２０℃〜約３０℃の温度）において溶媒中で溶解可能であり、少なくとも約０．１重量％の濃度を有する溶液が得られることを意味する。
【００１６】
「不溶性」という用語は、溶媒中の化合物または材料を参照する場合、化合物または材料が室温（上記で定義されるとおり）において溶媒中で溶解可能であり、０．００５重量％未満の濃度を有する溶液が得られることを意味する。
【００１７】
「オレフィン系不飽和基」または「エチレン系不飽和基」という用語は、本明細書において広義で使用され、少なくとも１個の＞Ｃ＝Ｃ＜基を含有するいずれの基も包括するように意図される。例示的なエチレン系不飽和基としては、限定されないが、（メタ）アクリロイル
【化３】
0006591566.tif 000004
アリル、ビニル
【化４】
0006591566.tif 000005
スチレニルまたは他のＣ＝Ｃ含有基が含まれる。
【００１８】
「（メタ）アクリルアミド（ａｃｒｙｌａｍｉｄｅ）」という用語は、メタクリルアミドおよび／またはアクリルアミドを意味する。
【００１９】
「（メタ）アクリルアミド（ａｃｒｙｌａｍｉｄｏ）」という用語は、Ｒｏが水素またはＣ１〜Ｃ１０−アルキルである、
【化５】
0006591566.tif 000006
のエチレン系不飽和基を意味する。
【００２０】
「（メタ）アクリレート」という用語は、メタクリレートおよび／またはアクリレートを意味する。
【００２１】
「親水性ビニルモノマー」は、本明細書で使用される場合、水溶性であるか、または少なくとも１０重量％の水を吸収することが可能なホモポリマーを形成するために重合可能なビニルモノマーを意味する。
【００２２】
「疎水性ビニルモノマー」は、水中で不溶性であり、１０重量％未満の水を吸収することが可能なホモポリマーを形成するために重合可能なビニルモノマーを意味する。
【００２３】
「ＵＶＡ」は、３１５〜３８０ナノメートルの波長において生じる放射を意味し；「ＵＶＢ」は、２８０〜３１５ナノメートルで生じる放射を意味し；「バイオレット」は、３８０〜４４０ナノメートルの波長において生じる放射を意味する。
【００２４】
「ＵＶＡ透過率」（または「ＵＶＡ％Ｔ」）、「ＵＶＢ透過率」または「ＵＶＢ％Ｔ」、および「バイオレット透過率」または「バイオレット％Ｔ」は、次式
【数１】
0006591566.tif 000007
によって計算される。発光％Ｔは、次式
発光％Ｔ＝７８０〜３８０ｎｍの平均％透過
によって決定される。
【００２５】
本出願で使用される場合、「マクロマー」または「プレポリマー」という用語は、２個以上のエチレン系不飽和基を含有する中および高分子量化合物またはポリマーを意味する。中および高分子量は、典型的に、７００ダルトンより高い平均分子量を意味する。
【００２６】
本出願で使用される場合、「ビニル架橋剤」という用語は、少なくとも２個のエチレン系不飽和基を有する化合物を意味する。「ビニル架橋剤」は、約７００ダルトン以下の分子量を有するビニル架橋剤を意味する。
【００２７】
本出願で使用される場合、「ポリマー」という用語は、１種以上のモノマーまたはマクロマーまたはプレポリマーを重合／架橋することによって形成された材料を意味する。
【００２８】
本出願で使用される場合、ポリマー材料（モノマー材料またはマクロマー材料を含む）の「分子量」という用語は、他に特に指摘されない限りまたは試験条件で他が示されない限り、重量平均分子量を意味する。
【００２９】
「流体」という用語は、本明細書で使用される場合、材料が液体のように流動することが可能であることを示す。
【００３０】
「アルキル」という用語は、直鎖または分枝鎖アルカン化合物から水素原子を除去することによって得られる一価ラジカルを意味する。アルキル基（ラジカル）は、有機化合物中で他の１個の基と１個の結合を形成する。
【００３１】
「アルキレン二価基」または「アルキレンジラジカル」または「アルキルジラジカル」という用語は、アルキルから１個の水素原子を除去することによって得られる二価ラジカルを交換可能に意味する。アルキレン二価基は、有機化合物中で他の基と２個の結合を形成する。
【００３２】
「アルキルトリラジカル」という用語は、アルキルから２個の水素原子を除去することによって得られる三価ラジカルを意味する。アルキルトリラジカルは、有機化合物中で他の基と３個の結合を形成する。
【００３３】
「アルコキシ」または「アルコキシル」という用語は、直鎖または分枝鎖アルキルアルコールのヒドロキシル基から水素原子を除去することによって得られる一価ラジカルを意味する。アルコキシ基（ラジカル）は、有機化合物中で他の１個の基と１個の結合を形成する。
【００３４】
本出願において「置換される」という用語は、アルキルジラジカルまたはアルキルラジカルを参照する場合、アルキルジラジカルまたはアルキルラジカルがアルキルジラジカルまたはアルキルラジカルの１個の水素原子を置き換え、かつヒドロキシ（−ＯＨ）、カルボキシ（−ＣＯＯＨ）、−ＮＨ２、スルフヒドリル（−ＳＨ）、Ｃ１〜Ｃ４アルキル、Ｃ１〜Ｃ４アルコキシ、Ｃ１〜Ｃ４アルキルチオ（硫化アルキル）、Ｃ１〜Ｃ４アシルアミノ、Ｃ１〜Ｃ４アルキルアミノ、ジ−Ｃ１〜Ｃ４アルキルアミノ、ハロゲン原子（ＢｒまたはＣｌ）およびそれらの組合せからなる群から選択される少なくとも１つの置換基を含んでなることを意味する。
【００３５】
「光開始剤」は、光の使用によってフリーラジカル架橋／重合反応を開始する化学物質を意味する。
【００３６】
「ＵＶ吸収ビニルモノマー」は、当業者によって理解されるように、エチレン系不飽和基と、２００ｎｍ〜４００ｎｍの範囲でＵＶ照射を吸収または遮断することが可能なＵＶ吸収部分とを含んでなる化合物を意味する。
【００３７】
「化学線の空間的限定」とは、光線の形態でのエネルギー放射が、例えば、マスクまたはスクリーンまたはそれらの組合せによって方向付けられ、十分に画定された末端境界線を有する領域上に、空間的に限定された方法で衝突する作用またはプロセスを意味する。ＵＶ照射の空間的限定は、全て参照によって全体的に組み込まれる米国特許第６，８００，２２５号明細書（図１〜１１）および同第６，６２７，１２４号明細書（図１〜９）、同第７，３８４，５９０号明細書（図１〜６）および同第７，３８７，７５９号明細書（図１〜６）の図面において概略的に例示されるように、放射（例えば、ＵＶおよび／または可視光）透過性領域、放射透過性領域を包囲する放射（例えば、ＵＶおよび／または可視光）不透過性領域、ならびに放射不透過性および放射透過性領域間の境界線である投射輪郭を有するマスクまたはスクリーンを使用することによって得られる。マスクまたはスクリーンにより、マスクまたはスクリーンの投射輪郭により画定される断面プロフィールを有する放射（例えば、ＵＶ放射および／または可視放射）のビームを空間的に投射することが可能となる。投射された放射（例えば、ＵＶ放射および／または可視放射）のビームは、型の第１の成形面から第２の成形面への投射されたビームの経路に位置するレンズ配合物に及ぼす放射の影響を限定する。得られるコンタクトレンズは、第１の成形面によって画定される前面と、第２の成形面によって画定される反対側の後面と、投射されたＵＶおよび／または可視ビームの断面プロフィール（すなわち、放射の空間的限定）によって画定されるレンズエッジとを含んでなる。架橋のために使用される放射は、放射エネルギー、特にＵＶ放射（および／または可視放射）、ガンマ放射、電子放射または熱放射であり、放射エネルギーは、好ましくは、一方では良好な限定を達成するために、他方ではエネルギーの効率的な使用を達成するために実質的にパラレルビームの形態である。
【００３８】
「モジュラス」または「弾性率」という用語は、コンタクトレンズまたは材料を参照する場合、コンタクトレンズまたは材料の剛度の測度である引張弾性率またはヤング率を意味する。モジュラスは、ＡＮＳＩ  Ｚ８０．２０規格に従う方法を使用して測定することができる。当業者は、シリコーンハイドロゲル材料またはコンタクトレンズの弾性率を決定する方法を周知している。例えば、全ての商用コンタクトレンズは、報告された弾性率の値を有する。
【００３９】
一般に、本発明は、フリーラジカル重合反応を開始するために３９０ｎｍ〜５００ｎｍの波長を有する可視光によって達成可能である、親水性基の存在のために水中の溶解度が増加したアシルゲルマニウム光開始剤の分類、および特にＬｉｇｈｔｓｔｒｅａｍ  Ｔｅｃｈｎｏｌｏｇｙ（商標）によるＵＶ吸収コンタクトレンズの作成におけるそのような光開始剤の使用に関する。
【００４０】
一態様において、本発明は、式（Ｉ）
【化６】
0006591566.tif 000008
（式中、
Ｒ１およびＲ１’は、Ｃ１〜Ｃ６アルキル、好ましくはＣ１〜Ｃ４アルキル、より好ましくはメチルまたはエチルであり；
Ｒ２、Ｒ３、Ｒ４、Ｒ５およびＲ６の１つまたは２つは、−ＣＨ２（ＯＣＨ２ＣＨ２）ｎ１−ＯＣＨ３、−ＣＨ２（ＯＣＨ２ＣＨ２）ｎ１−ＯＨ、−Ｌ１−ＳＯ３Ｈ、
【化７】
0006591566.tif 000009
からなる群から選択される親水基であり、一方、Ｒ２、Ｒ３、Ｒ４、Ｒ５およびＲ６の他のものは、互いに独立して、水素、メチルまたはメトキシであり、ここで、ｎ１は、２〜２０（好ましくは３〜１５、より好ましくは４〜１０）の整数であり、Ｌ１は、直接結合またはメチレンジラジカル（−ＣＨ２−）であり、Ｌ２は、エチレンジラジカル（−Ｃ２Ｈ４−）またはプロピレンジラジカル（−Ｃ３Ｈ６−）であり、Ｌ３は、水素またはＣ１〜Ｃ４アルキル（好ましくはメチルまたはエチル）であり、Ｒ１０は、メチルまたはエチルである）のアシルゲルマニウム光開始剤を提供する。
【００４１】
式（Ｉ）の好ましいアシルゲルマニウム光開始剤の例としては、限定されないが、
【化８】
0006591566.tif 000010
【化９】
0006591566.tif 000011
【化１０】
0006591566.tif 000012
【化１１】
0006591566.tif 000013
（式中、Ｒ１およびＲ１’は、Ｃ１〜Ｃ６アルキル（好ましくはＣ１〜Ｃ４アルキル、より好ましくはメチルまたはエチル）であり、ＰＥＧは、−ＣＨ２（ＯＣＨ２ＣＨ２）ｎ１−ＯＣＨ３または−ＣＨ２（ＯＣＨ２ＣＨ２）ｎ１−ＯＨの一価ラジカルであり、ここで、ｎ１は、２〜２０（好ましくは３〜１５、より好ましくは４〜１０）の整数である）が含まれる。
【００４２】
上記で定義された式（Ｉ）のアシルゲルマニウム光開始剤は、例えば、限定されないが、（１）モノ−（クロロメチル）−置換安息香酸（例えば、２−（クロロメチル）安息香酸、３−（クロロメチル）安息香酸、４−（クロロメチル）安息香酸、２−（クロロメチル）−４−メチル安息香酸、２−（クロロメチル）−６−メチル安息香酸、２−（クロロメチル）−４−メトキシ安息香酸、２−（クロロメチル）−５−メトキシ安息香酸、２−（クロロメチル）−６−メトキシ安息香酸、３−（クロロメチル）−２−メチル安息香酸、３−（クロロメチル）−４−メチル安息香酸、３−（クロロメチル）−４−メトキシ安息香酸、５−（クロロメチル）−２−メトキシ安息香酸、３−（クロロメチル）−２，４−ジメチル安息香酸、３−（クロロメチル）−２，４−ジメトキシ安息香酸、３−（クロロメチル）−２，６−ジメトキシ安息香酸、３−（クロロメチル）−２，６−ジメチル安息香酸、３−（クロロメチル）−２，４，６−トリメチル安息香酸、４−（クロロメチル）−３−メトキシ安息香酸、４−（クロロメチル）−２，５−ジメトキシ安息香酸、２−（クロロメチル）−４，６−ジメトキシ安息香酸）；（２）モノ−（ブロモメチル）−置換安息香酸（例えば、２−（ブロモメチル）安息香酸、３−（ブロモメチル）安息香酸、４−（ブロモメチル）安息香酸、２−（ブロモメチル）−４−メチル安息香酸、２−（ブロモメチル）−６−メチル安息香酸、２−（ブロモメチル）−４−メトキシ安息香酸、２−（ブロモメチル）−５−メトキシ安息香酸、２−（ブロモメチル）−６−メトキシ安息香酸、３−（ブロモメチル）−２−メチル安息香酸、３−（ブロモメチル）−４−メチル安息香酸、３−（ブロモメチル）−４−メトキシ安息香酸、５−（ブロモメチル）−２−メトキシ安息香酸、３−（ブロモメチル）−２，４−ジメチル安息香酸、３−（ブロモメチル）−２，４−ジメトキシ安息香酸、３−（ブロモメチル）−２，６−ジメトキシ安息香酸、３−（ブロモメチル）−２，６−ジメチル安息香酸、３−（ブロモメチル）−２，４，６−トリメチル安息香酸、４−（ブロモメチル）−３−メトキシ安息香酸、４−（ブロモメチル）−２，５−ジメトキシ安息香酸、２−（ブロモメチル）−４，６−ジメトキシ安息香酸）；（３）ビス−（クロロメチル）−置換安息香酸またはビス−（ブロモメチル）−置換安息香酸（例えば、３，５−ビス（クロロメチル）安息香酸、３，５−ビス（クロロメチル）−４−メチル安息香酸、３，４−ビス（クロロメチル）安息香酸、２，５−ビス（クロロメチル）安息香酸、３，５−ビス（ブロモメチル）安息香酸、３，５−ビス（ブロモメチル）−４−メチル安息香酸、３，４−ビス（ブロモメチル）安息香酸、２，５−ビス（ブロモメチル）安息香酸）；（４）モノ−（ジメチルアミノ）−置換安息香酸（例えば、２−（ジメチルアミノ）安息香酸、３−（ジメチルアミノ）安息香酸、４−（ジメチルアミノ）安息香酸、４−（ジメチルアミノ）−２−メチル安息香酸、４−（ジメチルアミノ）−３−メチル安息香酸、３−（ジメチルアミノ）−４−メトキシ安息香酸）；（５）モノ−（ジメチルアミノメチル）−置換安息香酸（例えば、２−（ジメチルアミノメチル）安息香酸、３−（ジメチルアミノメチル）安息香酸、４−（ジメチルアミノメチル）安息香酸、４−（ジメチルアミノメチル）−２−メチル安息香酸、４−（ジメチルアミノメチル）−３−メチル安息香酸、３−（ジメチルアミノメチル）−４−メトキシ安息香酸）；（６）ジアルキルゲルマニウム二水素化物（例えば、ジメチルゲルマニウム二水素化物、ジエチルゲルマニウム二水素化物、ジプロピルゲルマニウム二水素化物、ジブチルゲルマニウム二水素化物、ジペンチルゲルマニウム二水素化物、ジヘキシルゲルマニウム二水素化物）；（７）１，３−プロパンスルトン；（８）アルキルアルキレンホスフェート（例えば、メチルエチレンホスフェート、エチルエチレンホスフェート、メチルプロピレンホスフェート、エチルプロピレンホスフェート）；ならびに（９）種々の重量平均分子量を有するポリ（エチレングリコール）モノメチルエーテルを含む商業的に入手可能な出発材料から調製することが可能である。
【００４３】
上記で定義された式（Ｉ）のアシルゲルマニウム光開始剤は、例えば、次の例示的方法などの種々のスキームに従って上記の出発材料などから調製可能である。
【００４４】
式（Ｉ−１）〜（Ｉ−２３）のいずれかの１種のアシルゲルマニウム光開始剤は、スキームＩで例示されるように、ポリ（エチレングリコール）モノメチルエーテルをモノ−（クロロメチル）−置換安息香酸、モノ−（ブロモメチル）−置換安息香酸、ビス−（クロロメチル）−置換安息香酸またはビス−（ブロモメチル）−置換安息香酸と反応させて、塩素または臭素原子を、ｎ１が２〜２０（好ましくは３〜１５、より好ましくは４〜１０）の整数である−ＣＨ２（ＯＣＨ２ＣＨ２）ｎ１−ＯＣＨ３または−ＣＨ２（ＯＣＨ２ＣＨ２）ｎ１−ＯＨの一価ラジカルに置換すること；得られたカルボン酸基を既知の反応に従って、例えば、塩化オキサリルを使用することによって塩化アシルへと変換すること；得られた塩化アシルを、ジアルキルゲルマニウム二水素化物とｔｅｒｔ−ブチルリチウムとの反応から得ることができるジアルキルゲルマニウムジリチウムと当業者に既知の条件下で反応させて、本発明の光開始剤を得ることによって調製することができる（例えば、参照によって本明細書に全体として組み込まれるＣａｓｔｅｌ，Ａ；Ｐｉｖｉｅｒｅ，Ｐ．；Ｓａｔｇｅ，Ｊ．；Ｋｏ，Ｈ．Ｙ．Ｏｒｇａｎｏｍｅｔａｌｌｉｃｓ  １９９０，９，２０５を参照されたい）。
【化１２】
0006591566.tif 000014
【００４５】
式（Ｉ−２４）〜（Ｉ−３５）のいずれか１種のアシルゲルマニウム光開始剤は、スキームＩＩで例示されるように、ジアルキルゲルマニウムジリチウムを（ジメチルアミノ）−置換または（ジメチルアミノメチル）−置換安息香酸と反応させて、ジベンゾイルジメチルゲルマニウム化合物を得ること；得られたジベンゾイルジメチルゲルマニウム化合物を１，３−プロパンスルトンと当業者に既知の条件下で反応させて、本発明の光開始剤を得ることによって調製することができる（例えば、参照によって本明細書に全体として組み込まれるＬａｓｃｅｌｌｅｓ，Ｓ．Ｆ．；Ｍａｌｅｔ，Ｆ．；Ｍａｙａｄａ，Ｒ．；Ｂｉｌｌｉｎｇｈａｍ，Ｎ．Ｃ．；Ａｒｍｅｓ，Ｓ．Ｐ．Ｍａｃｒｏｍｏｌｅｃｕｌｅｓ  １９９９，３２（８），２４６２を参照されたい）。
【化１３】
0006591566.tif 000015
【００４６】
式（Ｉ−３６）〜（Ｉ−４７）のいずれか１種のアシルゲルマニウム光開始剤は、スキームＩＩＩで例示されるように、ジアルキルゲルマニウムジリチウムを（ジメチルアミノ）−置換または（ジメチルアミノメチル）−置換安息香酸と反応させて、ジベンゾイルジメチルゲルマニウム化合物を得ること；得られたジベンゾイルジメチルゲルマニウム化合物をアルキルアルキレンホスフェート（例えば、メチルエチレンホスフェート、エチルエチレンホスフェート、メチルプロピレンホスフェートまたはエチルプロピレンホスフェート）と当業者に既知の条件下で反応させて、本発明の光開始剤を得ることによって調製することができる（Ｍａｋｒｏｍｏｌ．Ｃｈｅｍ．，Ｒａｐｉｄ  Ｃｏｍｍｕｎ．３，４５７−４５９（１９８２））。
【化１４】
0006591566.tif 000016
【００４７】
式（Ｉ−４８）〜（Ｉ−５７）のいずれか１種のアシルゲルマニウム光開始剤は、スキームＩＶで例示されるように、ジアルキルゲルマニウムジリチウムを（ジメチルアミノ）−置換または（ジメチルアミノメチル）−置換安息香酸と反応させて、ジベンゾイルジエチルゲルマニウム化合物を得ること；得られたジベンゾイルジエチルゲルマニウム化合物を、臭化メチルまたは第四級塩を形成することが知られている他の試薬と当業者に既知の条件下で反応させて、本発明の光開始剤を得ることによって調製することができる。臭化物の代わりに他の対イオンを使用することも可能である（Ｊｏｕｒｎａｌ  ｏｆ  Ｂｉｏａｃｔｉｖｅ  ａｎｄ  Ｃｏｍｐａｔｉｂｌｅ  Ｐｏｌｙｍｅｒ，５，１９９０，３１およびＴｈｅｒｍｏｃｈｉｍｉｃａＡｃｔａ，１３４，（１９８８），４９−５４）。
【化１５】
0006591566.tif 000017
【００４８】
式（Ｉ−５８）〜（Ｉ−６３）のいずれか１種のアシルゲルマニウム光開始剤は、ジアルキルゲルマニウムジリチウムを（ジチオエステル）−置換または（ジチオエステルメチル）−置換安息香酸と反応させて、ジベンゾイルジエチルゲルマニウム化合物を得ること；チオエステルを脱保護し、次いで、結果的なジベンゾイルジエチルゲルマニウム化合物へと酸化することによって調製することができる。スキームＶで例示されるように、当業者に既知の他の試薬および条件を使用することも可能である（ＪＡＣＳ  １９６３，８５，１３３７；Ｊ．Ｍｅｄ．Ｃｈｅｍ  １９８５，２８，３２８；Ｔｅｔｒａｈｅｄｒｏｎ  Ｌｅｔｔｅｒｓ  ２００８，４９，３２９１）。
【化１６】
0006591566.tif 000018
【００４９】
上記で定義された式（Ｉ）のアシルゲルマニウム光開始剤は、特に、別の本発明の態様であるＬｉｇｈｔｓｔｒｅａｍ  Ｔｅｃｈｎｏｌｏｇｙ（商標）により、ＵＶ吸収コンタクトレンズの作成において用途を見出すことができる。
【００５０】
別の態様において、本発明は、ＵＶ吸収コンタクトレンズを製造する方法であって、（１）水性レンズ配合物を得るステップであって、水性レンズ配合物は、（ａ）少なくとも１種のＵＶ吸収ビニルモノマーもしくは水溶性ＵＶ吸収プレポリマー（それに共有結合されたＵＶ吸収部分を含んでなる）またはそれらの組合せと、（ｂ）約０．１重量％〜約２．０重量％、好ましくは約０．２５重量％〜約１．７５重量％、より好ましくは約０．５重量％〜約１．５重量％、なおより好ましくは約０．７５重量％〜約１．２５重量％の、上記式（Ｉ）の少なくとも１種のアシルゲルマニウム光開始剤とを含んでなる、ステップと、（２）ソフトコンタクトレンズを作成するための型に水性レンズ配合物を導入するステップであって、型は、コンタクトレンズの前面を画定する第１の成形面を有する第１の型半部分と、コンタクトレンズの後面を画定する第２の成形面を有する第２の型半部分とを有し、前記第１および第２の型半部分は、前記第１の成形面と前記第２の成形面との間に空洞が形成されるように互いを受け入れるように構成される、ステップと、（３）レンズ形成材料を架橋してＵＶ吸収コンタクトレンズを形成するために、３９０ｎｍ〜５００ｎｍの領域の光を含む光源を使用することにより、型中で水性レンズ配合物に光を照射するステップであって、形成されたＵＶ吸収シリコーンハイドロゲルコンタクトレンズは、第１の成形面によって画定された前面および第２の成形面によって画定された反対側の後面を含んでなり、かつ２８０〜３１５ナノメートルにおいて約１０％以下（好ましくは約５％以下、より好ましくは約２．５％以下、なおより好ましくは約１％以下）のＵＶＢ透過率と、３１５〜３８０ナノメートルにおいて約３０％以下（好ましくは約２０％以下、より好ましくは約１０％以下、なおより好ましくは約５％以下）のＵＶＡ透過率と、任意選択的に（しかし、好ましくは）３８０ｎｍ〜４４０ｎｍにおいて約６０％以下、好ましくは約５０％以下、より好ましくは約４０％以下、なおより好ましくは約３０％以下）のバイオレット透過率とを有することによって特徴付けられる、ステップとを含んでなる方法を提供する。
【００５１】
「水性レンズ配合物」は、溶媒として水を含んでなるか、または溶媒混合物および重合性／架橋性成分の全量に対して少なくとも約６０重量％（好ましくは少なくとも約８０重量％、より好ましくは少なくとも約９０重量％、なおより好ましくは少なくとも約９５重量％、最も好ましくは少なくとも約９８重量％）の水を含んでなる溶媒混合物を含んでなる重合性組成物であって、熱または化学線によって硬化（すなわち、重合および／または架橋）されて架橋／重合ポリマー材料を得ることが可能な重合性組成物を意味する。コンタクトレンズを作成するための重合性成分は、当業者に周知であり、例えば、当業者に既知のモノマー、マクロマー、プレポリマーまたはそれらの組合せなどが含まれる。レンズ配合物は、さらに、開始剤（例えば、光開始剤または熱開始剤）、視界着色剤、ＵＶ吸収ビニルモノマー、光開始剤、光増感剤、抗菌剤（例えば、Ａｇナノ粒子）、潤滑剤／湿潤剤などの他の成分を含むことができる。
【００５２】
プレポリマーの好ましい群は、水中または水−有機溶媒混合物中に可溶性であり、かつ眼科的に適合性があるものである。化学線によって架橋可能なプレポリマーが実質的に純粋な形態である（例えば、プレポリマーを形成するためのほとんどの反応物を除去するために限外ろ過によって精製される）ことは有利であろう。したがって、化学線による架橋後、コンタクトレンズは、特に、複雑な未重合成分の抽出などのその後の精製を実質的に必要とし得ない。さらに、架橋は水溶液で生じ得、その後の溶媒交換または水和ステップが必要ではない。
【００５３】
好ましい化学線によって架橋可能なプレポリマーの例としては、限定されないが、（参照によって全体として組み込まれる）米国特許第５，５８３，１６３号明細書および同第６，３０３，６８７号明細書に記載の水溶性の化学線によって架橋可能なポリ（ビニルアルコール）プレポリマー；（参照によって全体として本明細書に組み込まれる）米国特許出願公開第２００４／００８２６８０号明細書に記載の水溶性ビニル基末端ポリウレタンプレポリマー；（参照によって全体として組み込まれる）米国特許第５，８４９，８４１号明細書に開示される水溶性プレポリマー；（参照によって全体として本明細書に組み込まれる）米国特許第６，４７９，５８７号明細書および２００４年１１月１７日出願の共同所有の継続中の米国特許出願第１０／９９１，１２４号明細書に記載の水溶性の化学線によって架橋可能なポリ尿素プレポリマー；水溶性の化学線によって架橋可能なポリアクリルアミド；（参照によって全体として本明細書に組み込まれる）欧州特許第６５５，４７０号明細書および米国特許第５，７１２，３５６号明細書に開示されるビニルラクタム、ＭＭＡおよびコモノマーの水溶性の化学線によって架橋可能な統計上のコポリマー；（参照によって全体として本明細書に組み込まれる）欧州特許第７１２，８６７号明細書および米国特許第５，６６５，８４０号明細書に開示されるビニルラクタム、ビニルアセテートおよびビニルアルコールの水溶性の化学線によって架橋可能なコポリマー；（参照によって全体として本明細書に組み込まれる）欧州特許第９３２，６３５号明細書および米国特許第６，４９２，４７８号明細書に開示される化学線によって架橋可能な側鎖を有する水溶性ポリエーテル−ポリエステルコポリマー；（参照によって全体として本明細書に組み込まれる）欧州特許第９５８，３１５号明細書および米国特許第６，１６５，４０８号明細書に開示される水溶性の分岐鎖ポリアルキレングリコール−ウレタンプレポリマー；（参照によって全体として本明細書に組み込まれる）欧州特許第９６１，９４１号明細書および米国特許第６，２２１，３０３号明細書に開示される水溶性のポリアルキレングリコール−テトラ（メタ）アクリレートプレポリマー；ならびに（参照によって全体として本明細書に組み込まれる）ＰＣＴ特許出願国際公開第２０００／３１１５０号パンフレットおよび米国特許第６，４７２，４８９号明細書に開示される水溶性の化学線によって架橋可能なポリアリルアミングルコノラクトンプレポリマーが含まれる。溶液中のプレポリマーの好ましい濃度は、約１５重量％〜約５０重量％、特に約１５重量％〜約４０重量％、例えば、約２５重量％〜約４０重量％である。
【００５４】
好ましくは、本発明による方法で使用されるプレポリマーは、それ自体既知の方法で、例えば、アセトンなどの有機溶媒による沈殿、ろ過および洗浄、適切な溶媒中での抽出、透析または限外ろ過によって事前に精製される。限外ろ過が特に好ましい。そのような精製プロセスにより、プレポリマーは、極めて純粋な形態で、例えば、塩などの反応生成物および例えば非ポリマー成分などの出発材料を含まないかまたは少なくとも実質的に含まない濃縮水溶液の形態で得ることができる。
【００５５】
本発明による方法で使用されるプレポリマーの好ましい精製プロセスである限外ろ過は、それ自体既知の方法で実行可能である。限外ろ過は、例えば、２〜１０回にわたり繰り返して実行することが可能である。あるいは、選択された純度が達成されるまで、限外ろ過を連続的に実行することが可能である。選択された純度は、原則として、所望されるものと同程度に高くなることが可能である。純度の適切な測定は、例えば、周知の方法で単純に決定することが可能な副産物として得られた溶解塩の濃度である。
【００５６】
好ましい実施形態において、化学線によって架橋可能なプレポリマーは、水溶性の架橋可能なポリ（ビニルアルコール）である。
【００５７】
別の好ましい実施形態において、化学線によって架橋可能なプレポリマーは、（参照によって全体として本明細書に組み込まれる）米国特許第６，４７９，５８７号明細書または２００４年１１月１７日出願の共同所有の継続中の米国特許出願第１０／９９１，１２４号明細書に記載の架橋可能なポリ尿素である。
【００５８】
いずれの適切なＵＶ吸収ビニルモノマーまたはＵＶ吸収能を有するポリマーも本発明で使用可能である。本発明で使用されるＵＶ吸収ビニルモノマーは、ベンゾフェノン部分、好ましくはベンゾトリアゾール部分を含んでなる。好ましい実施形態において、本発明で使用されるＵＶ吸収ビニルモノマーまたはＵＶ吸収能を有するポリマーは、紫外線光および高エネルギーバイオレット光（ＨＥＶＬ）の両方を吸収し、かつ好ましくは、式
【化１７】
0006591566.tif 000019
（式中、Ｒ１＝ＨまたはＣＨ３であり；Ｒ２＝Ｃ２〜Ｃ１０アルキレン二価基または好ましくはＣ２〜Ｃ４アルキレン二価基であり；かつＲ３＝Ｈ、ＣＨ３、ＣＨ３Ｏ、Ｆ、Ｃｌ、Ｂｒ、ＩまたはＣＦ３である）によって表される、ベンゾトリアゾール含有ＵＶ／ＨＥＶＬ吸収剤である。上記式のＵＶ／ＨＥＶＬ吸収剤の調製は、参照によって全体として本明細書に組み込まれる米国特許第８，１５３，７０３号明細書および同第８，２３２，３２６号明細書に記載されている。ベンゾトリアゾール含有ＵＶ吸収ビニルモノマーは、（参照によって全体として本明細書に組み込まれる）米国特許第３，２９９，１７３号明細書、同第４，６１２，３５８号明細書、同第４，７１６，２３４号明細書、同第４，５２８，３１１号明細書に記載の手順に従って調製可能であるか、または商業的供給元から入手可能である。
【００５９】
好ましいベンゾフェノン含有ＵＶ吸収ビニルモノマーの例としては、限定されないが、２−ヒドロキシ−４−アクリロキシアルコキシベンゾフェノン、２−ヒドロキシ−４−メタクリロキシアルコキシベンゾフェノン、アリル−２−ヒドロキシベンゾフェノン、４−アクリロイルエトキシ−２−ヒドロキシベンゾフェノン（ＵＶ２）、２−ヒドロキシ−４−メタクリロイルオキシベンゾフェノン（ＵＶ７）またはそれらの組合せが含まれる。ベンゾフェノン含有ＵＶ吸収ビニルモノマーは、（参照によって全体として本明細書に組み込まれる）米国特許第３，１６２，６７６号明細書に記載の手順に従って調製可能であるか、または商業的供給元から入手可能である。
【００６０】
好ましいＵＶ吸収およびＵＶ／ＨＥＶＬ吸収ベンゾトリアゾール含有ビニルモノマーの例としては、限定されないが、２−（２−ヒドロキシ−５−ビニルフェニル）−２Ｈ−ベンゾトリアゾール、２−（２−ヒドロキシ−５−アクリルイルオキシフェニル）−２Ｈ−ベンゾトリアゾール、２−（２−ヒドロキシ−３−メタクリルアミドメチル−５−ｔｅｒｔ−オクチルフェニル）ベンゾトリアゾール、２−（２’−ヒドロキシ−５’−メタクリルアミドフェニル）−５−クロロベンゾトリアゾール、２−（２’−ヒドロキシ−５’−メタクリルアミドフェニル）−５−メトキシベンゾトリアゾール、２−（２’−ヒドロキシ−５’−メタクリルオキシプロピル−３’−ｔ−ブチル−フェニル）−５−クロロベンゾトリアゾール、２−（２’−ヒドロキシ−５’−メタクリルオキシプロピルフェニル）ベンゾトリアゾール、２−ヒドロキシ−５−メトキシ−３−（５−（トリフルオロメチル）−２Ｈ−ベンゾ［ｄ］［１，２，３］トリアゾール−２−イル）ベンジルメタクリレート（ＷＬ−１）、２−ヒドロキシ−５−メトキシ−３−（５−メトキシ−２Ｈ−ベンゾ［ｄ］［１，２，３］トリアゾール−２−イル）ベンジルメタクリレート（ＷＬ−５）、３−（５−フルオロ−２Ｈ−ベンゾ［ｄ］［１，２，３］トリアゾール−２−イル）−２−ヒドロキシ−５−メトキシベンジルメタクリレート（ＷＬ−２）、３−（２Ｈ−ベンゾ［ｄ］［１，２，３］トリアゾール−２−イル）−２−ヒドロキシ−５−メトキシベンジルメタクリレート（ＷＬ−３）、３−（５−クロロ−２Ｈ−ベンゾ［ｄ］［１，２，３］トリアゾール−２−イル）−２−ヒドロキシ−５−メトキシベンジルメタクリレート（ＷＬ−４）、２−ヒドロキシ−５−メトキシ−３−（５−メチル−２Ｈ−ベンゾ［ｄ］［１，２，３］トリアゾール−２−イル）ベンジルメタクリレート（ＷＬ−６）、２−ヒドロキシ−５−メチル−３−（５−（トリフルオロメチル）−２Ｈ−ベンゾ［ｄ］［１，２，３］トリアゾール−２−イル）ベンジルメタクリレート（ＷＬ−７）、４−アリル−２−（５−クロロ−２Ｈ−ベンゾ［ｄ］［１，２，３］トリアゾール−２−イル）−６−メトキシフェノール（ＷＬ−８）、２−｛２’−ヒドロキシ−３’−ｔｅｒｔ−５’［３’’−（４’’−ビニルベンジルオキシ）プロポキシ］フェニル｝−５−メトキシ−２Ｈ−ベンゾトリアゾール、フェノール、２−（５−クロロ−２Ｈ−ベンゾトリアゾール−２−イル）−６−（１，１−ジメチルエチル）−４−エテニル−（ＵＶＡＭ）、２−（２’−ヒドロキシ−５’−メタクリルオキシエチルフェニル）ベンゾトリアゾール（２−プロペン酸、２−メチル−、２−［３−（２Ｈ−ベンゾトリアゾール−２−イル）−４−ヒドロキシフェニル］エチルエステル、Ｎｏｒｂｌｏｃ）、２−｛２’−ヒドロキシ−３’−ｔｅｒｔ−ブチル−５’−［３’−メタクリロイルオキシプロポキシ］フェニル｝−５−メトキシ−２Ｈ−ベンゾトリアゾール（ＵＶ１３）、２−［２’−ヒドロキシ−３’−ｔｅｒｔ−ブチル−５’−（３’−アクリロイルオキシプロポキシ）フェニル］−５−トリフルオロメチル−２Ｈ−ベンゾトリアゾール（ＣＦ３−ＵＶ１３）、２−（２’−ヒドロキシ−５−メタクリルアミドフェニル）−５−メトキシベンゾトリアゾール（ＵＶ６）、２−（３−アリル−２−ヒドロキシ−５−メチルフェニル）−２Ｈ−ベンゾトリアゾール（ＵＶ９）、２−（２−ヒドロキシ−３−メタリル−５−メチルフェニル）−２Ｈ−ベンゾトリアゾール（ＵＶ１２）、２−３’−ｔ−ブチル−２’−ヒドロキシ−５’−（３’’−ジメチルビニルシリルプロポキシ）−２’−ヒドロキシ−フェニル）−５−メトキシベンゾトリアゾール（ＵＶ１５）、２−（２’−ヒドロキシ−５’−メタクリロイルプロピル−３’−ｔｅｒｔ−ブチル−フェニル）−５−メトキシ−２Ｈ−ベンゾトリアゾール（ＵＶ１６）、２−（２’−ヒドロキシ−５’−アクリロイルプロピル−３’−ｔｅｒｔ−ブチル−フェニル）−５−メトキシ−２Ｈ−ベンゾトリアゾール（ＵＶ１６Ａ）、２−［２’−ヒドロキシ−３’−ｔｅｒｔ−ブチル−５’−（３’−メタクリロイルオキシプロポキシ）フェニル］−５−トリフルオロメチル−２Ｈ−ベンゾトリアゾール（ＣＦ３−ＵＶ２３）、２−［２’−ヒドロキシ−３’−ｔｅｒｔ−ブチル−５’−（３’−メタクリロイルオキシプロポキシ）フェニル］−５−クロロ−２Ｈ−ベンゾトリアゾール（ＵＶ２８）、２−［２’−ヒドロキシ−３’−ｔｅｒｔ−ブチル−５’−（３’−アクリロイルオキシプロポキシ）フェニル］−５−クロロ−２Ｈ−ベンゾトリアゾール、２−メチルアクリル酸３−［３−ｔｅｒｔ−ブチル−５−（５−クロロベンゾトリアゾール−２−イル）−４−ヒドロキシフェニル］−プロピルエステル（１６−１００、ＣＡＳ＃９６４７８−１５−８）、２−（３−（ｔｅｒｔ−ブチル）−４−ヒドロキシ−５−（５−メトキシ−２Ｈ−ベンゾ［ｄ］［１，２，３］トリアゾール−２−イル）フェノキシ）エチルメタクリレート（１６−１０２）；フェノール、２−（５−クロロ−２Ｈ−ベンゾトリアゾール−２−イル）−６−メトキシ−４−（２−プロペン−１−イル）（ＣＡＳ＃１２６０１４１−２０−５）；２−［２−ヒドロキシ−５−［３−（メタクリロイルオキシ）プロピル］−３−ｔｅｒｔ−ブチルフェニル］−５−クロロ−２Ｈ−ベンゾトリアゾール；フェノール、２−（５−エテニル−２Ｈ−ベンゾトリアゾール−２−イル）−４−メチル−、ホモポリマー（９ＣＩ）（ＣＡＳ＃８３０６３−８７−０）が含まれる。
【００６１】
より好ましいＵＶ吸収ビニルモノマーの例としては、２−［２’−ヒドロキシ−３’−ｔｅｒｔ−ブチル−５’−（３’−メタクリロイルオキシプロポキシ）フェニル］−５−トリフルオロメチル−２Ｈ−ベンゾトリアゾール（ＣＦ３−ＵＶ２３）、２−［２’−ヒドロキシ−３’−ｔｅｒｔ−ブチル−５’−（３’−メタクリロイルオキシプロポキシ）フェニル］−５−クロロ−２Ｈ−ベンゾトリアゾール（ＵＶ２８）、２−［２’−ヒドロキシ−３’−ｔｅｒｔ−ブチル−５’−（３’−アクリロイルオキシプロポキシ）フェニル］−５−クロロ−２Ｈ−ベンゾトリアゾール、２−［２’−ヒドロキシ−３’−ｔｅｒｔ−ブチル−５’−（３’−アクリロイルオキシプロポキシ）フェニル］−５−トリフルオロメチル−２Ｈ−ベンゾトリアゾール（ＣＦ３−ＵＶ１３）、２−［３−（２Ｈ−ベンゾトリアゾール−２−イル）−４−ヒドロキシフェニル］エチルエステル（Ｎｏｒｂｌｏｃ）、２−｛２’−ヒドロキシ−３’−ｔｅｒｔ−ブチル−５’−［３’−メタクリロイルオキシプロポキシ］フェニル｝−５−メトキシ−２Ｈ−ベンゾトリアゾール（ＵＶ１３）またはそれらの混合物が含まれる。
【００６２】
より好ましい実施形態において、ベンゾフェノン部分もしくはベンゾトリアゾール部分またはそれらの組合せなどのＵＶ吸収部分は、例えば、水溶性ＵＶ吸収プレポリマーを作成するための化学線によって架橋可能なＰＶＡなど、水溶性の化学線によって架橋可能なプレポリマーに共有結合される。
【００６３】
水性レンズ配合物中の少なくとも１種のＵＶ吸収ビニルモノマーまたは水溶性ＵＶ吸収ポリマーの量は、レンズ配合物の硬化から得られるコンタクトレンズが、レンズに影響を与えるＵＶＢ（２８０〜３１５ナノメートル）の少なくとも９０％（好ましくは少なくとも約９５％、より好ましくは少なくとも約９７．５％、なおより好ましくは少なくとも約９９％）、ＵＶＡ透過率（３１５〜３８０ナノメートル）の少なくとも７０％（好ましくは少なくとも約８０％、より好ましくは少なくとも約９０％、なおより好ましくは少なくとも約９５％）および任意選択的に（しかし、好ましくは）３８０ｎｍ〜４４０ｎｍのバイオレット光の少なくとも３０％（好ましくは少なくとも約４０％、より好ましくは少なくとも約５０％、なおより好ましくは少なくとも約６０％）を遮断または吸収する（すなわち、透過の逆）能力が得られるために十分であることは理解される。
【００６４】
本発明によると、水性レンズ配合物は、親水性ビニルモノマーを含んでなることも可能である。ほとんどいずれの親水性ビニルモノマーも本発明で使用可能である。適切な親水性ビニルモノマーは、これは網羅的なリストではないが、Ｎ，Ｎ−ジメチルアクリルアミド（ＤＭＡ）、Ｎ，Ｎ−ジメチルメタクリルアミド（ＤＭＭＡ）、２−アクリルアミドグリコール酸、Ｎ−ヒドロキシプロピルアクリルアミド、Ｎ−ヒドロキシエチルアクリルアミド、Ｎ−［トリス（ヒドロキシメチル）メチル］−アクリルアミド、Ｎ−ビニルピロリドン、Ｎ−ビニルホルムアミド、Ｎ−ビニルアセトアミド、Ｎ−ビニルイソプロピルアミド、Ｎ−ビニル−Ｎ−メチルアセトアミド、Ｎ−メチル−３−メチレン−２−ピロリドン、１−メチル−５−メチレン−２−ピロリドン、５−メチル−３−メチレン−２−ピロリドン、２−ヒドロキシエチルメタクリレート（ＨＥＭＡ）、２−ヒドロキシエチルアクリレート（ＨＥＡ）、ヒドロキシプロピルアクリレート、ヒドロキシプロピルメタクリレート（ＨＰＭＡ）、トリメチルアンモニウム２−ヒドロキシプロピルメタクリレートヒドロクロリド、アミノプロピルメタクリレートヒドロクロリド、ジメチルアミノエチルメタクリレート（ＤＭＡＥＭＡ）、グリセロールメタクリレート（ＧＭＡ）、１５００までの重量平均分子量を有するＣ１〜Ｃ４アルコキシポリエチレングリコール（メタ）アクリレート、１５００までの重量平均分子量を有するポリエチレングリコール（メタ）アクリレート、メタクリル酸、アクリル酸およびそれらの混合物である。
【００６５】
本発明の水性レンズ配合物は、非シリコーン疎水性モノマー（すなわち、シリコーンを含まない）も含んでなることが可能である。レンズ配合物中に特定の量の非シリコーン疎水性ビニルモノマーを組み込むことにより、得られたポリマーの機械的特性（例えば、弾性率）が改善され得る。ほとんどいずれの非シリコーン疎水性ビニルモノマーも、ペンダントまたは末端官能基を有する中間コポリマーを調製するための化学線によって重合可能な組成物中で使用することが可能である。好ましい非シリコーン疎水性ビニルモノマーの例としては、メチルアクリレート、エチル−アクリレート、プロピルアクリレート、イソプロピルアクリレート、シクロヘキシルアクリレート、２−エチルヘキシルアクリレート、メチルメタクリレート、エチルメタクリレート、プロピルメタクリレート、ビニルアセテート、ビニルプロピオネート、ビニルブチレート、吉草酸ビニル、スチレン、クロロプレン、塩化ビニル、塩化ビニリデン、アクリロニトリル、１−ブテン、ブタジエン、メタクリロニトリル、ビニルトルエン、ビニルエチルエーテル、ペルフルオロヘキシルエチル−チオ−カルボニル−アミノエチル−メタクリレート、イソボルニルメタクリレート、トリフルオロエチルメタクリレート、ヘキサフルオロ−イソプロピルメタクリレート、ヘキサフルオロブチルメタクリレートが含まれる。
【００６６】
好ましい実施形態において、水性レンズ配合物は、好ましくは、Ｎ，Ｎ’−メチレン−ビス−（メタ）アクリルアミド、Ｎ，Ｎ’−エチレン−ビス−（メタ）アクリルアミド、Ｎ，Ｎ’−ジヒドロキシエチレン−ビス−（メタ）アクリルアミド、１，３−ビス（メタクリルアミドプロピル）−１，１，３，３−テトラメチルジシロキサン、エチレングリコールジ（メタ）アクリレート、ジエチレングリコールジ（メタ）アクリレート、トリエチレングリコールジ（メタ）アクリレート、テトラエチレングリコールジ（メタ）アクリレート、グリセロールジ（メタ）アクリレート、トリアリルイソシアヌレート、トリアリルシアヌレート、Ｎ−アリル−（メタ）アクリルアミド、テトラエチレングリコールジビニルエーテル、トリエチレングリコールジビニルエーテル、ジエチレングリコールジビニルエーテル、エチレングリコールジビニルエーテルおよびそれらの組合せからなる群から選択される架橋剤をさらに含んでなり得る。
【００６７】
本発明の水性レンズ配合物は、当業者に既知の視界着色剤（例えば、Ｄ＆Ｃ  Ｂｌｕｅ  Ｎｏ．６、Ｄ＆Ｃ  Ｇｒｅｅｎ  Ｎｏ．６、Ｄ＆Ｃ  Ｖｉｏｌｅｔ  Ｎｏ．２、カルバゾールバイオレット、特定の銅錯体、特定の酸化クロム、種々の酸化鉄、フタロシアニングリーン、フタロシアニンブルー、二酸化チタンまたはそれらの混合物）、抗菌剤（例えば、銀ナノ粒子）、生理活性剤（例えば、薬、アミノ酸、ポリペプチド、タンパク質、核酸、２−ピロリドン−５−カルボン酸（ＰＣＡ）、アルファヒドロキシ酸、リノール酸およびガンマリノール酸、ビタミンまたはそのいずれかの組合せ）、浸出可能な潤滑剤（例えば、５，０００〜５００，０００、好ましくは１０，０００〜３００，０００、より好ましくは２０，０００〜１００，０００ダルトンの平均分子量を有する非架橋性親水性ポリマー）、浸出可能な引き裂き安定化剤（例えば、リン脂質、モノグリセリド、ジグリセリド、トリグリセリド、糖脂質、グリセロ糖脂質、スフィンゴ脂質、スフィンゴ糖脂質、８〜３６個の炭素原子を有する脂肪酸、８〜３６個の炭素原子を有する脂肪アルコールまたはそれらの混合物）などをさらに含んでなることが可能である。
【００６８】
水性レンズ配合物は、水中または当業者に既知の水と有機溶媒との混合物中で全ての所望の成分を溶解することによって調製可能である。
【００６９】
コンタクトレンズを作成するためのレンズ型は、当業者に周知である。コンタクトレンズ流込成形用の型部分を製造する方法は、一般に、当業者に周知である。本発明の方法は、いずれかの特定の型の形成方法に限定されない。実際に、いずれの型の形成方法も本発明で使用可能である。第１および第２の型半部分は、射出成形または旋削加工などの種々の技術によって形成することができる。型半部分を形成するための適切な方法の例は、参照によって本明細書に組み込まれるＳｃｈａｄへの米国特許第４，４４４，７１１号明細書；Ｂｏｅｈｍらへの同第４，４６０，５３４号明細書；Ｍｏｒｒｉｌｌへの同第５，８４３，３４６号明細書；およびＢｏｎｅｂｅｒｇｅｒらへの同第５，８９４，００２号明細書に開示されている。型を形成するための当該技術分野において既知のほとんど全ての材料は、コンタクトレンズを作成するための型を作成するために使用することができる。例えば、ポリエチレン、ポリプロピレン、ポリスチレン、ＰＭＭＡ、Ｔｏｐａｓ（登録商標）ＣＯＣグレード８００７−Ｓ１０（Ｆｒａｎｋｆｕｒｔ，ＧｅｒｍａｎｙのＴｉｃｏｎａ  ＧｍｂＨおよびＳｕｍｍｉｔ，Ｎｅｗ  Ｊｅｒｓｅｙからのエチレンおよびノルボルネンの透明非晶質コポリマー）などのポリマー材料を使用することができる。石英ガラスおよびサファイアなどのＵＶ光透過を可能にする他の材料を使用することも可能であろう。
【００７０】
好ましくは、放射の空間的限定のために適切な再利用可能な型が本発明において使用され、放射（例えば、３６０ｎｍ〜５５０ｎｍの範囲の光を含む光源からの放射）の投射ビームは、再利用可能な型の第１の成形面から第２の成形面への投射ビームの経路に位置するレンズ形成材料の混合物に影響を与える放射（例えば、ＵＶ放射）を限定する。得られたコンタクトレンズは、第１の成形面によって画定される前面と、第２の成形面によって画定される反対側の後面と、投射された放射ビームの断面プロフィール（すなわち、放射の空間的限定）によって画定されるレンズエッジ（鋭利なエッジおよび高い品質を有する）とを含んでなる。放射の空間的限界に関して適切な再利用可能な型の例としては、限定されないが、参照によって全体として組み込まれる米国特許第６，６２７，１２４号明細書、同第６，８００，２２５号明細書、同第７，３８４，５９０号明細書および同第７，３８７，７５９号明細書に開示されたものが含まれる。
【００７１】
例えば、好ましい再利用可能な型は、第１の成形面を有する第１の型半部分および第２の成形面を有する第２の型半部分を含んでなる。好ましい再利用可能な型の２個の型半部分は、互いに接触しないが、２個の型半部分間に配置された環状デザインの薄いギャップがある。ギャップは、第１の成形面と第２の成形面との間に形成された型キャビティに連結し、過剰量の混合物がギャップ中に流入することができる。いずれのデザインを有するギャップも本発明で使用可能であることは理解される。
【００７２】
好ましい実施形態において、第１および第２の成形面の少なくとも一方は、架橋放射に対して透過性である。より好ましくは、他の成形面は架橋放射に対して不完全に透過性であるが、第１および第２の成形面の一方は架橋放射に対して透過性である。
【００７３】
再利用可能な型は、好ましくは、放射透過性の成形面を有する型半部分においてまたはその上で固定されるか、組み立てられるか、または配置されるマスクを含んでなる。マスクは、放射透過性の成形面の透過性と比較して、不透過性であるか、または少なくとも不十分な透過性である。マスクは、型キャビティまで内部方向に延在し、かつ型キャビティを包囲し、型キャビティを除く、マスクの背後の全ての領域をスクリーンする。
【００７４】
マスクは、好ましくは、例えば、写真およびＵＶリソグラフィーにおいて既知であるような方法に従って製造することができる薄クロム層であってよい。他の金属または金属酸化物も適切なマスク材料であり得る。マスクは、型または型半部分用に使用される材料が石英である場合、例えば、二酸化ケイ素の保護層でコーティングされることもできる。
【００７５】
あるいは、マスクは、（参照によって全体として組み込まれる）米国特許第７，３８７，７５９号明細書に記載されるように、ＵＶ吸収剤を含んでなる材料から作成されるマスキングカラーであり得、これは、実質的にそれを通る硬化エネルギーを遮断する。この好ましい実施形態において、マスクを有する型半部分は、一般に円板形の透過部分と、透過部分と密接に係合して適合するように順応された内径を有するマスキングカラーとを含んでなり、前記透過部分は光学的に透明な材料から作成され、かつその中の硬化エネルギーの通過を可能にし、マスキングカラーは光遮断剤を含んでなる材料から作成され、かつ実質的にその中の硬化エネルギーの通過を遮断し、マスキングカラーは、一般に、ワッシャーまたはドーナツに類似して、透過部分を受け入れるためのセンターホールを有し、透過部分はマスキングカラーの中心開口中に押し込まれ、マスキングカラーはブッシングスリーブ内に取り付けられている。
【００７６】
再利用可能な型は、石英、ガラス、サファイア、ＣａＦ２、環式オレフィンコポリマー（例えば、Ｆｒａｎｋｆｕｒｔ，ＧｅｒｍａｎｙのＴｉｃｏｎａ  ＧｍｂＨおよびＳｕｍｍｉｔ，Ｎｅｗ  ＪｅｒｓｅｙからのＴｏｐａｓ（登録商標）ＣＯＣグレード８００７−Ｓ１０（エチレンおよびノルボルネンの透明非晶質コポリマー）、Ｚｅｏｎ  Ｃｈｅｍｉｃａｌｓ  ＬＰ，Ｌｏｕｉｓｖｉｌｌｅ，ＫＹからのＺｅｏｎｅｘ（登録商標）およびＺｅｏｎｏｒ（登録商標））、ポリメチルメタクリレート（ＰＭＭＡ）、ＤｕＰｏｎｔからのポリオキシメチレン（Ｄｅｌｒｉｎ）、Ｇ．Ｅ．ＰｌａｓｔｉｃｓからのＵｌｔｅｍ（登録商標）（ポリエーテルイミド）、ＰｒｉｍｏＳｐｉｒｅ（登録商標）などから作成可能である。型半部分の再使用可能性のため、極めて高い精度および再現性を有する型を得るために、それらの製造時に比較的高い費用が費やされる可能性がある。型半部分は、製造されるレンズの領域、すなわち、キャビティまたは実際の成形面において互いに接触しないため、接触の結果としての損傷は排除される。これにより、型の高い使用寿命が保証され、それにより、特に製造されるコンタクトレンズの高い再現性およびレンズデザインに対する高い忠実度も保証される。
【００７７】
本発明によると、レンズ配合物は、いずれかの周知の方法に従って、型によって形成されたキャビティ中に導入される（分配される）ことが可能である。
【００７８】
レンズ配合物が型の中に分配された後、それは重合されて、コンタクトレンズが製造される。架橋は、３９０ｎｍ〜５００ｎｍの領域の光を含む光源に、好ましくは化学線の空間的限定の下で暴露することによって開始され、混合物中の重合性成分が架橋され得る。
【００７９】
本発明によると、光源は、ゲルマンベースのＮｏｒｒｉｓｈ  Ｔｙｐｅ  Ｉ光開始剤を活性化するために十分な３９０〜５００ｎｍの範囲において光を放出するいずれのものでもあり得る。青色光源は、商業的に入手可能であり、かつＰａｌａｔｒａｙ  ＣＵ青色光ユニット（Ｈｅｒａｅｕｓ  Ｋｕｌｚｅｒ，Ｉｎｃ．，Ｉｒｖｉｎｅ，Ｃａｌｉｆ．から入手可能）、Ｆｕｓｉｏｎ  Ｆ４５０青色光システム（ＴＥＡＭＣＯ，Ｒｉｃｈａｒｄｓｏｎ，Ｔｅｘ．から入手可能）、Ｄｙｍａｘ  Ｂｌｕｅ  Ｗａｖｅ  ２００、ＯｐｓｙｔｅｃからのＬＥＤ光源（３８５ｎｍ、３９５ｎｍ、４０５ｎｍ、４３５ｎｍ、４４５ｎｍ、４６０ｎｍ）、ＨａｍａｍａｔｓｕからのＬＥＤ光源（３８５ｎｍ）およびＧＥ  ２４”青色蛍光ランプ（Ｇｅｎｅｒａｌ  Ｅｌｅｃｔｒｉｃ  Ｃｏｍｐａｎｙ，Ｕ．Ｓ．から入手可能）が含まれる。好ましい青色光源は、ＯｐｓｙｔｅｃからのＵＶ  ＬＥＤ（上記のもの）である。
【００８０】
光源の強度は、好ましくは約４〜約４０ｍＷ／ｃｍ２であり、好ましくは４１０ｎｍ〜５５０ｎｍの領域において約８〜約１６ｍＷ／ｃｍ２がより好ましい。
【００８１】
本発明による架橋は、非常に短期間、例えば、≦約１２０秒、好ましくは≦約８０秒、より好ましくは≦約５０秒、なおより好ましくは≦約３０秒、最も好ましくは５〜３０秒で実行され得る。
【００８２】
成形されたレンズを型から取り出すことができるように型を開放することは、それ自体既知の方法で実行され得る。
【００８３】
成形されたコンタクトレンズに、未重合のビニルモノマーおよびマクロマーを除去するためのレンズ抽出を受けさせることが可能である。抽出溶媒は、好ましくは、水または水溶液である。抽出後、レンズは、水中または湿潤剤（例えば、親水性ポリマー）の水溶液中で水和させることが可能であり；約０．００５重量％〜約５重量％の湿潤剤（例えば、親水性ポリマー）、粘度強化剤（例えば、メチルセルロース（ＭＣ）、エチルセルロース、ヒドロキシメチルセルロース、ヒドロキシエチルセルロース（ＨＥＣ）、ヒドロキシプロピルセルロース（ＨＰＣ）、ヒドロキシプロピルメチルセルロース（ＨＰＭＣ）またはそれらの混合物）を含有することが可能なパッケージ溶液を有するレンズパッケージ中にパッケージされることができ；１１８〜１２４℃において、少なくとも約３０分間、オートクレーブなどの殺菌などを実行可能である。
【００８４】
本発明のコンタクトレンズは、好ましくは、３８０〜４４０ナノメートルで約６０％以下（好ましくは約５０％以下、より好ましくは約４０％以下）の平均バイオレット透過率を有することを特徴とする。
【００８５】
さらに、本発明のコンタクトレンズは、完全水和時に（室温、約２２℃〜約２８℃において）好ましくは約１５重量％〜８０重量％、より好ましくは約３０重量％〜約７０重量％の水含量を有する。
【００８６】
しかしながら、本発明の本態様において、本発明の好ましい実施形態を含む種々の実施形態が上記において別々に記載され得るが、それらは、本発明のコンタクトレンズの種々の実施形態において到達するいずれかの所望の方法において組み合わせられ得、かつ／または一緒に使用され得ることが理解されるべきである。
【００８７】
本発明の種々の実施形態が、特定の用語、デバイスおよび方法を使用して記載されたが、このような記載は、説明の目的のためのみである。使用された単語は、限定よりもむしろ説明のための単語である。特許請求の範囲において明らかにされる本発明の趣旨または範囲から逸脱することなく、当業者は、変更形態および変形形態がなされ得ることを理解するであろう。加えて、種々の実施形態の態様は、以下に例示されるように、全部または一部のいずれかにおいて交換され得るか、もしくはいずれかの方法で組み合わされ得、かつ／または一緒に使用され得ることが理解されるべきである。
【００８８】
１．式（Ｉ）
【化１８】
0006591566.tif 000020
（式中、
Ｒ１およびＲ１’は、Ｃ１〜Ｃ６アルキル、好ましくはＣ１〜Ｃ４アルキルであり；
Ｒ２、Ｒ３、Ｒ４、Ｒ５およびＲ６の１つまたは２つは、−ＣＨ２（ＯＣＨ２ＣＨ２）ｎ１−ＯＣＨ３、−ＣＨ２（ＯＣＨ２ＣＨ２）ｎ１−ＯＨ、−Ｌ１−ＳＯ３Ｈ、
【化１９】
0006591566.tif 000021
からなる群から選択される親水基であり、一方、Ｒ２、Ｒ３、Ｒ４、Ｒ５およびＲ６の他のものは、互いに独立して、水素、メチルまたはメトキシであり、ここで、ｎ１は、２〜２０（好ましくは３〜１５、より好ましくは４〜１０）の整数であり、Ｌ１は、直接結合またはメチレンジラジカル（−ＣＨ２−）であり、Ｌ２は、エチレンジラジカル（−Ｃ２Ｈ４−）またはプロピレンジラジカル（−Ｃ３Ｈ６−）であり、Ｌ３は、水素またはＣ１〜Ｃ４アルキルであり、Ｒ１０は、メチルまたはエチルである）のアシルゲルマニウム光開始剤。
【００８９】
２．Ｒ１およびＲ１’は、Ｃ１〜Ｃ４アルキルである、発明１のアシルゲルマニウム光開始剤。
【００９０】
３．Ｒ１およびＲ１’は、メチルまたはエチルである、発明１のアシルゲルマニウム光開始剤。
【００９１】
４．ｎ１は、３〜１５の整数である、発明１、２または３のアシルゲルマニウム光開始剤。
【００９２】
５．ｎ１は、４〜１０の整数である、発明１、２または３のアシルゲルマニウム光開始剤。
【００９３】
６．Ｌ３は、メチルまたはエチルである、発明１〜５のいずれか１つのアシルゲルマニウム光開始剤。
【００９４】
７．Ｒ２、Ｒ３、Ｒ４、Ｒ５およびＲ６の１つのみが、
【化２０】
0006591566.tif 000022
−ＣＨ２（ＯＣＨ２ＣＨ２）ｎ１−ＯＣＨ３、−ＣＨ２（ＯＣＨ２ＣＨ２）ｎ１−ＯＨおよび−Ｌ１−ＳＯ３Ｈからなる群から選択される親水性基であり、一方、Ｒ２、Ｒ３、Ｒ４、Ｒ５およびＲ６の他のものは、互いに独立して、水素、メチルまたはメトキシである、発明１〜６のいずれか１つのアシルゲルマニウム光開始剤。
【００９５】
８．Ｒ２、Ｒ３、Ｒ４、Ｒ５およびＲ６の２つは、
【化２１】
0006591566.tif 000023
−ＣＨ２（ＯＣＨ２ＣＨ２）ｎ１−ＯＣＨ３、−ＣＨ２（ＯＣＨ２ＣＨ２）ｎ１−ＯＨおよび−Ｌ１−ＳＯ３Ｈからなる群から選択される親水性基であり、一方、Ｒ２、Ｒ３、Ｒ４、Ｒ５およびＲ６の他のものは、互いに独立して、水素、メチルまたはメトキシである、発明１〜６のいずれか１つのアシルゲルマニウム光開始剤。
【００９６】
９．親水性基は、−ＣＨ２（ＯＣＨ２ＣＨ２）ｎ１−ＯＣＨ３または−ＣＨ２（ＯＣＨ２ＣＨ２）ｎ１−ＯＨである、発明１〜８のいずれか１つのアシルゲルマニウム光開始剤。
【００９７】
１０．親水性基は、
【化２２】
0006591566.tif 000024
である、発明１〜８のいずれか１つのアシルゲルマニウム光開始剤。
【００９８】
１１．親水性基は、
【化２３】
0006591566.tif 000025
である、発明１〜８のいずれか１つのアシルゲルマニウム光開始剤。
【００９９】
１２．親水性基は、
【化２４】
0006591566.tif 000026
である、発明１〜８のいずれか１つのアシルゲルマニウム光開始剤。
【０１００】
１３．親水性基は、−Ｌ１−ＳＯ３Ｈであり、ここで、Ｌ１は、直接結合またはメチレンジラジカル（−ＣＨ２−）である、発明１〜８のいずれか１つのアシルゲルマニウム光開始剤。
【０１０１】
１４．式（Ｉ−１）〜（Ｉ−６３）：
【化２５】
0006591566.tif 000027
【化２６】
0006591566.tif 000028
【化２７】
0006591566.tif 000029
【化２８】
0006591566.tif 000030
（式中、ＰＥＧは、−ＣＨ２（ＯＣＨ２ＣＨ２）ｎ１−ＯＣＨ３または−ＣＨ２（ＯＣＨ２ＣＨ２）ｎ１−ＯＨの一価ラジカルであり、ここで、ｎ１は、２〜２０（好ましくは３〜１５、より好ましくは４〜１０）の整数である）からなる群から選択される式を有する、発明１〜６のいずれか１つのアシルゲルマニウム光開始剤。
【０１０２】
１５．ＵＶ吸収シリコーンハイドロゲルコンタクトレンズを製造する方法であって、
（１）水性レンズ配合物を得るステップであって、水性レンズ配合物は、
（ａ）約０．１重量％〜約２．０重量％の、発明１〜１４のいずれか１つの少なくとも１種のアシルゲルマニウム光開始剤と、
（ｂ）少なくとも１種のＵＶ吸収ビニルモノマーまたは水溶性ＵＶ吸収プレポリマー（それに共有結合されたＵＶ吸収部分を含んでなる）と
を含んでなる、ステップと、
（２）ソフトコンタクトレンズを作成するための型に水性レンズ配合物を導入するステップであって、型は、コンタクトレンズの前面を画定する第１の成形面を有する第１の型半部分と、コンタクトレンズの後面を画定する第２の成形面を有する第２の型半部分とを有し、前記第１および第２の型半部分は、前記第１の成形面と前記第２の成形面との間に空洞が形成されるように互いを受け入れるように構成される、ステップと、
（３）レンズ形成材料を架橋してＵＶ吸収コンタクトレンズを形成するために、３９０ｎｍ〜５００ｎｍの領域の光を含む光源を使用することにより、型中で水性レンズ配合物に光を照射するステップであって、形成されたＵＶ吸収シリコーンハイドロゲルコンタクトレンズは、第１の成形面によって画定された前面および第２の成形面によって画定された反対側の後面を含んでなり、かつ２８０〜３１５ナノメートルにおいて約１０％以下のＵＶＢ透過率と、３１５〜３８０ナノメートルにおいて約３０％以下のＵＶＡ透過率とを有することによって特徴付けられる、ステップと
を含んでなる方法。
【０１０３】
１６．水性レンズ配合物は、約０．２５重量％〜約１．７５重量％（好ましくは約０．５重量％〜約１．５重量％、より好ましくは約０．７５重量％〜約１．２５重量％）の、発明１〜１４のいずれか１つの少なくとも１種のアシルゲルマニウム光開始剤を含んでなる、発明１５に記載の方法。
【０１０４】
１７．形成されたＵＶ吸収シリコーンハイドロゲルコンタクトレンズは、２８０〜３１５ナノメートルにおいて約５％以下（好ましくは約２．５％以下、なおより好ましくは約１％以下）のＵＶＢ透過率を有することによって特徴付けられる、発明１５または１６に記載の方法。
【０１０５】
１８．形成されたＵＶ吸収シリコーンハイドロゲルコンタクトレンズは、３１５〜３８０ナノメートルにおいて約２０％以下（好ましくは約１０％以下、より好ましくは約５％以下）のＵＶＡ透過率を有することによって特徴付けられる、発明１５〜１７のいずれか１つに記載の方法。
【０１０６】
１９．形成されたＵＶ吸収シリコーンハイドロゲルコンタクトレンズは、３８０ｎｍ〜４４０ｎｍにおいて約６０％以下（好ましくは約５０％以下、より好ましくは約４０％以下、なおより好ましくは約３０％以下）のバイオレット透過率を有することによって特徴付けられる、発明１５〜１７のいずれか１つに記載の方法。
【０１０７】
２０．型は再利用可能な型であり、照射するステップは、化学線の空間的限定下で実行され、形成されたＵＶ吸収シリコーンハイドロゲルコンタクトレンズは、化学線の空間的限定によって画定されたレンズエッジを含んでなる、発明１５〜１９のいずれか１つに記載の方法。
【０１０８】
２１．水性レンズ配合物は、水溶性の化学線によって架橋可能なプレポリマーを含んでなる、発明１５〜２０のいずれか１つに記載の方法。
【０１０９】
２２．水溶性の化学線によって架橋可能なプレポリマーは、水溶性の化学線によって架橋可能なポリ（ビニルアルコール）プレポリマー；水溶性のビニル基末端ポリウレタンプレポリマー；水溶性の化学線によって架橋可能なポリ尿素プレポリマー）；水溶性の化学線によって架橋可能なポリアクリルアミド；ビニルラクタム、ＭＭＡおよびコモノマーの水溶性の化学線によって架橋可能な統計上のコポリマー；ビニルラクタム、ビニルアセテートおよびビニルアルコールの水溶性の化学線によって架橋可能なコポリマー；化学線によって架橋可能な側鎖を有する水溶性のポリエーテル−ポリエステルコポリマー；水溶性分枝状ポリアルキレングリコール−ウレタンプレポリマー；水溶性ポリアルキレングリコール−テトラ（メタ）アクリレートプレポリマー；水溶性の化学線によって架橋可能なポリアリルアミングルコノラクトンプレポリマーまたはそれらの混合物である、発明２１に記載の方法。
【０１１０】
２３．水性レンズ配合物は、約１５重量％〜約５０重量％、好ましくは約１５重量％〜約４０重量％、より好ましくは約２５重量％〜約４０重量％の水溶性の化学線によって架橋可能なプレポリマーを含んでなる、発明２１または２２に記載の方法。
【０１１１】
２４．前記少なくとも１種のＵＶ吸収ビニルモノマーは、２−（２−ヒドロキシ−５−ビニルフェニル）−２Ｈ−ベンゾトリアゾール；２−（２−ヒドロキシ−５−アクリルイルオキシフェニル）−２Ｈ−ベンゾトリアゾール；２−（２−ヒドロキシ−３−メタクリルアミドメチル−５−ｔｅｒｔ−オクチルフェニル）ベンゾトリアゾール；２−（２’−ヒドロキシ−５’−メタクリルアミドフェニル）−５−クロロベンゾトリアゾール；２−（２’−ヒドロキシ−５’−メタクリルアミドフェニル）−５−メトキシベンゾトリアゾール；２−（２’−ヒドロキシ−５’−メタクリルオキシプロピル−３’−ｔ−ブチル−フェニル）−５−クロロベンゾトリアゾール；２−（２’−ヒドロキシ−５’−メタクリルオキシプロピルフェニル）ベンゾトリアゾール；２−ヒドロキシ−５−メトキシ−３−（５−（トリフルオロメチル）−２Ｈ−ベンゾ［ｄ］［１，２，３］トリアゾール−２−イル）ベンジルメタクリレート（ＷＬ−１）；２−ヒドロキシ−５−メトキシ−３−（５−メトキシ−２Ｈ−ベンゾ［ｄ］［１，２，３］トリアゾール−２−イル）ベンジルメタクリレート（ＷＬ−５）；３−（５−フルオロ−２Ｈ−ベンゾ［ｄ］［１，２，３］トリアゾール−２−イル）−２−ヒドロキシ−５−メトキシベンジルメタクリレート（ＷＬ−２）；３−（２Ｈ−ベンゾ［ｄ］［１，２，３］トリアゾール−２−イル）−２−ヒドロキシ−５−メトキシベンジルメタクリレート（ＷＬ−３）；３−（５−クロロ−２Ｈ−ベンゾ［ｄ］［１，２，３］トリアゾール−２−イル）−２−ヒドロキシ−５−メトキシベンジルメタクリレート（ＷＬ−４）；２−ヒドロキシ−５−メトキシ−３−（５−メチル−２Ｈ−ベンゾ［ｄ］［１，２，３］トリアゾール−２−イル）ベンジルメタクリレート（ＷＬ−６）；２−ヒドロキシ−５−メチル−３−（５−（トリフルオロメチル）−２Ｈ−ベンゾ［ｄ］［１，２，３］トリアゾール−２−イル）ベンジルメタクリレート（ＷＬ−７）；４−アリル−２−（５−クロロ−２Ｈ−ベンゾ［ｄ］［１，２，３］トリアゾール−２−イル）−６−メトキシフェノール（ＷＬ−８）；２−｛２’−ヒドロキシ−３’−ｔｅｒｔ−５’［３’’−（４’’−ビニルベンジルオキシ）プロポキシ］フェニル｝−５−メトキシ−２Ｈ−ベンゾトリアゾール；フェノール、２−（５−クロロ−２Ｈ−ベンゾトリアゾール−２−イル）−６−（１，１−ジメチルエチル）−４−エテニル−（ＵＶＡＭ）；２−（２’−ヒドロキシ−５’−メタクリルオキシエチルフェニル）ベンゾトリアゾール（２−プロペン酸、２−メチル−、２−［３−（２Ｈ−ベンゾトリアゾール−２−イル）−４−ヒドロキシフェニル］エチルエステル、Ｎｏｒｂｌｏｃ）；２−｛２’−ヒドロキシ−３’−ｔｅｒｔ−ブチル−５’−［３’−メタクリロイルオキシプロポキシ］フェニル｝−５−メトキシ−２Ｈ−ベンゾトリアゾール（ＵＶ１３）；２−［２’−ヒドロキシ−３’−ｔｅｒｔ−ブチル−５’−（３’−アクリロイルオキシプロポキシ）フェニル］−５−トリフルオロメチル−２Ｈ−ベンゾトリアゾール（ＣＦ３−ＵＶ１３）；２−（２’−ヒドロキシ−５−メタクリルアミドフェニル）−５−メトキシベンゾトリアゾール（ＵＶ６）；２−（３−アリル−２−ヒドロキシ−５−メチルフェニル）−２Ｈ−ベンゾトリアゾール（ＵＶ９）；２−（２−ヒドロキシ−３−メタリル−５−メチルフェニル）−２Ｈ−ベンゾトリアゾール（ＵＶ１２）；２−３’−ｔ−ブチル−２’−ヒドロキシ−５’−（３’’−ジメチルビニルシリルプロポキシ）−２’−ヒドロキシ−フェニル）−５−メトキシベンゾトリアゾール（ＵＶ１５）；２−（２’−ヒドロキシ−５’−メタクリロイルプロピル−３’−ｔｅｒｔ−ブチル−フェニル）−５−メトキシ−２Ｈ−ベンゾトリアゾール（ＵＶ１６）；２−（２’−ヒドロキシ−５’−アクリロイルプロピル−３’−ｔｅｒｔ−ブチル−フェニル）−５−メトキシ−２Ｈ−ベンゾトリアゾール（ＵＶ１６Ａ）；２−［２’−ヒドロキシ−３’−ｔｅｒｔ−ブチル−５’−（３’−メタクリロイルオキシプロポキシ）フェニル］−５−トリフルオロメチル−２Ｈ−ベンゾトリアゾール（ＣＦ３−ＵＶ２３）；２−［２’−ヒドロキシ−３’−ｔｅｒｔ−ブチル−５’−（３’−メタクリロイルオキシプロポキシ）フェニル］−５−クロロ−２Ｈ−ベンゾトリアゾール（ＵＶ２８）；２−［２’−ヒドロキシ−３’−ｔｅｒｔ−ブチル−５’−（３’−アクリロイルオキシプロポキシ）フェニル］−５−クロロ−２Ｈ−ベンゾトリアゾール；２−メチルアクリル酸３−［３−ｔｅｒｔ−ブチル−５−（５−クロロベンゾトリアゾール−２−イル）−４−ヒドロキシフェニル］−プロピルエステル（１６−１００、ＣＡＳ＃９６４７８−１５−８）；２−（３−（ｔｅｒｔ−ブチル）−４−ヒドロキシ−５−（５−メトキシ−２Ｈ−ベンゾ［ｄ］［１，２，３］トリアゾール−２−イル）フェノキシ）エチルメタクリレート（１６−１０２）；フェノール、２−（５−クロロ−２Ｈ−ベンゾトリアゾール−２−イル）−６−メトキシ−４−（２−プロペン−１−イル）（ＣＡＳ＃１２６０１４１−２０−５）；２−［２−ヒドロキシ−５−［３−（メタクリロイルオキシ）プロピル］−３−ｔｅｒｔ−ブチルフェニル］−５−クロロ−２Ｈ−ベンゾトリアゾール；フェノール、２−（５−エテニル−２Ｈ−ベンゾトリアゾール−２−イル）−４−メチル−、ホモポリマー（９ＣＩ）（ＣＡＳ＃８３０６３−８７−０）およびそれらの組合せの群から（好ましくは、２−［２’−ヒドロキシ−３’−ｔｅｒｔ−ブチル−５’−（３’−メタクリロイルオキシプロポキシ）フェニル］−５−トリフルオロメチル−２Ｈ−ベンゾトリアゾール（ＣＦ３−ＵＶ２３）；２−［２’−ヒドロキシ−３’−ｔｅｒｔ−ブチル−５’−（３’−メタクリロイルオキシプロポキシ）フェニル］−５−クロロ−２Ｈ−ベンゾトリアゾール（ＵＶ２８）；２−［２’−ヒドロキシ−３’−ｔｅｒｔ−ブチル−５’−（３’−アクリロイルオキシプロポキシ）フェニル］−５−クロロ−２Ｈ−ベンゾトリアゾール；２−［２’−ヒドロキシ−３’−ｔｅｒｔ−ブチル−５’−（３’−アクリロイルオキシプロポキシ）フェニル］−５−トリフルオロメチル−２Ｈ−ベンゾトリアゾール（ＣＦ３−ＵＶ１３）；２−［３−（２Ｈ−ベンゾトリアゾール−２−イル）−４−ヒドロキシフェニル］エチルエステル（Ｎｏｒｂｌｏｃ）；２−｛２’−ヒドロキシ−３’−ｔｅｒｔ−ブチル−５’−［３’−メタクリロイルオキシプロポキシ］フェニル｝−５−メトキシ−２Ｈ−ベンゾトリアゾール（ＵＶ１３）およびそれらの組合せからなる群から）選択される、発明１５〜２３のいずれか１つの方法。
【０１１２】
２５．光源は、４００ｎｍ〜４８０ｎｍのピーク波長を有する光放出デバイスである、発明１５〜２４のいずれか１つの方法。
【０１１３】
上記開示により、当業者が本発明を実行することが可能となるであろう。本明細書に記載の種々の実施形態に対する種々の変更形態、変形形態および組合せがなされ得る。読者が特定の実施形態およびその利点をより良好に理解することができるように、以下の実施例を参照することが提案される。本明細書および実施例は、例示的であると考えられるように意図される。
【実施例】
【０１１４】
実施例１
透過率：コンタクトレンズは、それが目の上に配置されるときと同様にレンズの形状を維持することができる、特別に製造された試料保持器などの中に手作業で配置される。この保持器は、次いで、参照としてリン酸緩衝食塩水（ＰＢＳ、ｐＨ約７．０〜７．４）を含有する１センチ経路長の石英セル中に浸漬する。ＬａｂＳｐｈｅｒｅ  ＤＲＡ−ＣＡ−３０２ビームスプリッターなどを備えるＶａｒｉａｎ  Ｃａｒｙ  ３Ｅ  ＵＶ−可視分光光度計などのＵＶ／可視分光光度計をこの測定で使用することが可能である。透過パーセントスペクトルは２５０〜８００ｎｍの波長範囲で収集され、％Ｔ値は０．５ｎｍ間隔で収集される。このデータをＥｘｃｅｌスプレッドシートに移し、レンズがクラス１ＵＶ吸光度に従うかどうかを決定するために使用する。透過率は、次の方程式を使用して計算される。
【数２】
0006591566.tif 000031
式中、発光％Ｔは、３８０〜７８０ｎｍの平均％透過である。
【０１１５】
偏光流性：偏光流性実験は、硬化中の時間の作用としての弾性係数（Ｇ’）および粘性係数（Ｇ’’）を測定する。実験は、適切な光源、任意選択的に、重要な波長を選択するためのカットオフフィルターおよび流動計を使用することによって実行される。光源は、Ｈａｍａｍａｔｓｕ光源の水銀球である。光源の強度は、放射計によって測定される適切な強度が得られるように、シャッター開放を調整することによって設定される。試料を、紫外線の通過を可能にする石英プレートと流動計との間に配置する。弾性係数（Ｇ’）が平坦域に達するときに硬化時間が決定される。